(57)【要約】【課題】  画像品位に与える記録媒体の影響を緩和し、高品位の画像を安定的に与えることができるインクを提供する。【解決手段】  カーボンブラック及び塩を含有するインクジェット記録用インクであって、該カーボンブラックが、置換もしくは未置換のフェニレン基を介して親水性基−ＣＯＯ（Ｍ２）（但し、Ｍ２は水素原子、アルカリ金属、アンモニウムまたは有機アンモニウムを表す）を該カーボンブラックの表面に結合している自己分散カーボンブラックであり、該塩が、Ｐｈ−ＣＯＯ（Ｍ１）（但し、Ｍ１はアンモニウムを表し、Ｐｈはフェニル基を表す）で示される塩であることを特徴とするインクジェット記録用インク。【選択図】  なし【特許請求の範囲】
【請求項１】
カーボンブラック及び塩を含有するインクジェット記録用インクであって、
該カーボンブラックが、置換もしくは未置換のフェニレン基を介して親水性基−ＣＯＯ（Ｍ２）（但し、Ｍ２は水素原子、アルカリ金属、アンモニウムまたは有機アンモニウムを表す）を該カーボンブラックの表面に結合している自己分散カーボンブラックであり、
該塩が、Ｐｈ−ＣＯＯ（Ｍ１）（但し、Ｍ１はアンモニウムを表し、Ｐｈはフェニル基を表す）で示される塩である
ことを特徴とするインクジェット記録用インク。
【請求項２】
前記カーボンブラックの含有量が、インク全重量に対して０．１重量％以上１５重量％以下である請求項１に記載のインクジェット記録用インク。
【請求項３】
前記塩の含有量が、インク全重量に対して０．０５重量％以上１０重量％以下である請求項１または２に記載のインクジェット記録用インク。
【請求項４】
前記塩の含有量が、インク全重量に対して０．５重量％以上２重量％以下である請求項３に記載のインクジェット記録用インク。
【請求項５】
シアン用、マゼンタ用、イエロー用、レッド用、グリーン用およびブルー用の色材から選ばれる少なくとも１つの色材を含む水性のインクと請求項１〜４の何れかに記載のインクジェット記録用インクとを組合せたことを特徴とするインクセット。
【請求項６】
請求項１〜４の何れかに記載のインクジェット記録用インクを収容しているインクタンクを備えていることを特徴とするインクカートリッジ。
【請求項７】
請求項１〜４の何れかに記載のインクを収容したインク収容部、および該インクを吐出させるためのヘッド部を備えたことを特徴とする記録ユニット。
【請求項８】
請求項１〜４の何れかに記載のインクジェット記録用インクを収容しているインクタンクを備えているインクカートリッジ、インクを吐出させるための記録ヘッド、および該記録ヘッドに該インクカートリッジからインクを供給する手段を備えていることを特徴とする画像記録装置。
【請求項９】
請求項１〜４の何れかに記載のインクジェット記録用インクを記録媒体表面に向けて飛翔させて該表面に付着させることにより画像を記録することを特徴とする画像記録方法。
【発明の詳細な説明】
【技術分野】
【０００１】
本発明はインク、インクセット、インクカートリッジ、記録ユニット、画像記録装置、画像記録方法、カラー画像の形成方法およびカラー画像のブリード緩和方法に関する。
【背景技術】
【０００２】
従来より筆記具（万年筆、サインペン、水性ボールペン等）用の黒色インクおよびインクジェット用の黒色インクとして、印字物の濃度が高く、また堅牢性等に優れた黒色着色剤であるカーボンブラックを用いたインクが提案されている。
【０００３】
特に近年はオフィスで一般で使用されているコピー用紙、レポート用紙、ノート、便箋、ボンド紙および連続伝票用紙等の普通紙に対しても良好な記録を行うことが出来る様に、インクの組成および物性等の多様な面から詳細な研究開発が為されている。例えば、特許文献１および特許文献２にはカーボンブラックと分散剤とを含む水性顔料インクが開示されている。また特許文献３はカーボンブラックを分散剤とともに含むインクをインクジェットプリンタ用のインクとして用いた場合、吐出が不安定となったり、十分な印字濃度を得られないとの技術課題を挙げ、そのような課題を解決し得るインクとして、分散剤を用いない自己分散型のカーボンブラックを用いた水性顔料インクを開示している。
【特許文献１】特開昭６１−２８３８７５号公報
【特許文献２】特開昭６４−６０７４号公報
【特許文献３】特開平８−３４９８号公報
【発明の開示】
【発明が解決しようとする課題】
【０００４】
本発明者らは、上記自己分散型のカーボンブラックを黒色顔料として含む黒色インクをインクジェット記録に用いた場合について種々の検討を行った。その結果、このようなインクは記録媒体（例えば紙等）の種類によっては必ずしも十分な文字品位や印字濃度が得られないことがあることを見出した。
【０００５】
また上記したような黒色インクを他の色（例えばマゼンタ、シアン、イエロー、レッド、グリーンおよびブルーから選ばれる少なくとも１つ）のインクと共に用いてカラー画像の印字を行った場合、記録媒体上で黒色画像部とカラー画像部との境界において色が滲んだり、インクが不均一に混合され、画像の品位が低下する現象（以降「ブリーディング」と称する）が認められることがあった。
【０００６】
このようなブリーディングについては所謂界面活性剤の添加によってインクの記録媒体中への浸透性を向上させるアイデア（例えば特開昭５５−６５２６９号等）や、インクの溶剤として揮発性溶剤を主体として用いるアイデア（例えば特開昭５５−６６９７６号）が提案されている。しかしこれらの先行技術についても画像濃度の低下、吐出安定性の低下をもたらすことがあった。本発明者らはこのような従来技術に鑑みて、自己分散型のカーボンブラックを黒色顔料として含むインクに関して、単独もしくは他のカラーインクと共に用いたときに、記録媒体の種類が変化しても画像品位の変化の少ない黒色インクを開発することが必要であることを見出した。
【０００７】
本発明の目的の一つは、画像品位に与える記録媒体の影響を緩和し、高品位の画像を安定的に与えることができる黒色のインクを提供することにある。
【０００８】
本発明の目的の一つは、画像品位に与える記録媒体の影響を緩和し、高品位の画像を安定的に与えることができ、且つインクジェット吐出特性にも優れた黒色のインクを提供することにある。
【０００９】
また本発明の他の目的は、ブリーディングを有効に抑えることのできるインクセットを提供することにある。特に黒色インクにおいては文字などの出力に用いられることが多いために高ＯＤ、文字のシャープネス差が強く要求される、このため前述した様に浸透性の高いインクを用いてブリードを防止する手法では文字品位とＯＤとの双方を高いレベルで満足させるには未だ至っておらず、文字品位およびＯＤとをより高いレベルで満足させることも本発明の目的の一つである。
【００１０】
また本発明の目的は画像品位に与える記録媒体の影響を緩和し、高品位な画像を安定して形成できる画像形成装置、画像形成方法およびそれらに用いられるインクカートリッジ、および記録ユニットを提供することにある。
【課題を解決するための手段】
【００１１】
本発明の実施態様の一つとしてのインクは、（Ｍ１）２ＳＯ４、ＣＨ３ＣＯＯ（Ｍ１）、Ｐｈ−ＣＯＯ（Ｍ１）、（Ｍ１）ＮＯ３、（Ｍ１）Ｃｌ、（Ｍ１）Ｂｒ、（Ｍ１）Ｉ、（Ｍ１）２ＳＯ３および（Ｍ１）２ＣＯ３から選ばれる少なくとも一つの塩と自己分散型カーボンブラックを含むことを特徴とするものである。なおここでＭ１はアルカリ金属、アンモニウムまたは有機アンモニウムを表し、またはＰｈはフェニル基を表す。
【００１２】
この実施態様によれば、画像品位、例えば文字のシャープネスが損なわれたり、画像濃度の低下が生じることのある浸透性の大きな紙に印字した場合にも高品位な画像を形成することが可能である。なおこの実施態様によってかかる効果を得られる理由は明らかでないが、例えば該インクをインクジェット法によって紙面上に飛翔させ、付着させた場合、インク中では顔料は安定に分散しているが、紙面に付着後の固液分離が速やかに起こるためであると考えられる。すなわち固液分離が遅いと浸透性の大きな紙ではインクが紙中に拡散する。その結果、文字のシャープネス（文字品位）が損なわれると同時に紙の奥までインクが浸透するために当然画像濃度も低下する。しかし本実施態様のインクは固液分離が速やかに起こるために、比較的浸透性が高い紙であっても前述のような現象は起こりづらいと考えられる。つまり浸透性の大小等の紙種による要因を受けづらくなると考えられる。そしてかかる効果は塩をインク全重量に対して０．０５〜１０ｗｔ％とした場合に最も良好に得られるものと考えられる。更に上記塩の内、硫酸塩（例えば硫酸カリウム等）や安息香酸塩（例えば安息香酸アンモニウム等）は、上記インクの特性、例えばこのインクをインクジェット用に用いる場合の特性に与える影響が軽微である。
【００１３】
またこの実施態様にかかるインクの他の具体例として、−ＣＯＯ（Ｍ２）、−ＳＯ３（Ｍ２）２、−ＰＯ３Ｈ（Ｍ２）および−ＰＯ３（Ｍ２）から選ばれる少なくとも１つをカーボンブラック表面に直接、若しくは他の原子団を介して結合させた自己分散型カーボンブラックと、Ｍ１がＭ２と同一である塩を含有させたインクが挙げられる。このインクはその安定性がより一層向上するために、特に好適な態様の一つである。例えばＭ２がアンモニウム（ＮＨ４）であれば、塩としてアンモニウム塩、例えば安息香酸アンモニウム等を添加すると、このインクを用いて得られるインクジェット記録画像の耐水性等をより一層改善することができる。
【００１４】
また上記インクの他の実施態様として、インクのｐＨを９〜１２に調製したインクが挙げられる。この様なインクもまた高品位な画像を安定的に得る上で好適に用いられるものである。即ち前記したインクは長期間の保存によってｐＨが酸性方向にシフトし、それに伴ってインク特性、例えば粘度が上昇する傾向があるとの知見を得ている。そしてこの点に対する更なる検討の結果としてインクのｐＨを上記の範囲に調製しておいた場合、インク特性の変化は極めて緩やかであり、保存時のｐＨ変化に伴うインク特性の変化が実質的に無視し得る程度のものとなるとの新たな知見を得た。そして上記の発明はかかる知見に基づくものである。
【００１５】
また上記インクの更に他の実施態様として、例えばアニオン系界面活性剤やカチオン系界面活性剤等から選ばれる安定化剤を共存させたものが挙げられる。このような構成によればインクのｐＨ変化に伴うインク特性の変化を緩やかにすることが可能である。係る効果が得られる理由は明らかではないが、安定化剤がカーボンブラック粒子同士の接触（衝突）を阻害するために安定して存在し得るｐＨ領域が広がるものと考えられる。そして上記した効果は、安定化剤としてアルキルベンゼンスルホン酸塩を用いた場合には特に顕著なものとなる。また好ましい態様の一つとして、安定化剤を添加すると共にｐＨを９〜１２の範囲内となるように調製したインクが挙げられる。この態様はインク保存中のｐＨ変化の抑制と、ｐＨが変化したときの特性の急激な変化の防止との双方の効果を奏するものである。更に安定化剤の添加量を抑えることができ、インク特性が変化する可能性を殆ど排除できる。
【００１６】
また本発明の更に他の実施態様として、上記した種々の実施態様にかかるインクに酸化防止剤を添加した態様が挙げられる。これによってインクを長期間保存したときの化学的な変化やインクジェット吐出特性の変化を抑えることができる。
【００１７】
更にまた本発明の他の実施態様として、上記した種々の実施態様にかかるインクに水溶性高分子化合物を添加した態様が挙げられる。これによって紙等の記録媒体表面に該インクを付着させて記録したときの該記録媒体の耐擦過性の向上に効果がある。
【００１８】
また本発明の他の実施態様のインクは、所定の光学濃度の印刷を記録媒体上にインクジェット法によって形成するためのインクであって、（Ｍ１）２ＳＯ４、ＣＨ３ＣＯＯ（Ｍ１）、Ｐｈ−ＣＯＯ（Ｍ１）、（Ｍ１）ＮＯ３、（Ｍ１）Ｃｌ、（Ｍ１）Ｂｒ、（Ｍ１）Ｉ、（Ｍ１）２ＳＯ３および（Ｍ１）２ＣＯ３から選ばれる少なくとも１つの塩と自己分散型カーボンブラックとを含み、該カーボンブラックの濃度は、該塩が入っていない場合には該所定の光学濃度の画像を得ることのできない濃度であることを特徴とする。なおＭ１はアルカリ金属、アンモニウム又は有機アンモニウムを表し、又Ｐｈはフェニル基を表す。
【００１９】
次に本発明の一実施態様としてのインクセットは、シアン用、マゼンタ用、イエロー用、レッド用、グリーン用およびブルー用の色材から選ばれる少なくとも１つの色材を含む水性のインクと、（Ｍ１）２ＳＯ４、ＣＨ３ＣＯＯ（Ｍ１）、Ｐｈ−ＣＯＯ（Ｍ１）、（Ｍ１）ＮＯ３、（Ｍ１）Ｃｌ、（Ｍ１）Ｂｒ、（Ｍ１）Ｉ、（Ｍ１）２ＳＯ３および（Ｍ１）２ＣＯ３から選ばれる少なくとも一つの塩と自己分散型カーボンブラックを含む水性のインクとを組合せたことを特徴とするものである。ここでＭ１は、アルカリ金属、アンモニウムまたは有機アンモニウムを表し、またＰｈはフェニル基を表す。
【００２０】
このようなインクセットを用いてカラー画像を形成した場合、カーボンブラックを含むインクによって形成された画像と他の色材を含むインクによって形成された画像との境界領域におけるブリーディングを有効に抑えることができる。本実施態様によって上記した様な効果が得られる理由は明らかではないが、記録媒体表面における固液分離の早さが関与しているものと考えられる。
【００２１】
本発明の一実施態様としてのインクカートリッジは、（Ｍ１）２ＳＯ４、ＣＨ３ＣＯＯ（Ｍ１）、Ｐｈ−ＣＯＯ（Ｍ１）、（Ｍ１）ＮＯ３、（Ｍ１）Ｃｌ、（Ｍ１）Ｂｒ、（Ｍ１）Ｉ、（Ｍ１）２ＳＯ３および（Ｍ１）２ＣＯ３から選ばれる少なくとも一つの塩と自己分散型カーボンブラックを含む水性のインクを収容しているインクタンクを備えていることを特徴とする。
【００２２】
本発明の一実施態様としての記録ユニットは、（Ｍ１）２ＳＯ４、ＣＨ３ＣＯＯ（Ｍ１）、Ｐｈ−ＣＯＯ（Ｍ１）、（Ｍ１）ＮＯ３、（Ｍ１）Ｃｌ、（Ｍ１）Ｂｒ、（Ｍ１）Ｉ、（Ｍ１）２ＳＯ３および（Ｍ１）２ＣＯ３から選ばれる少なくとも一つの塩と自己分散型カーボンブラックを含む水性のインクジェット記録用インクを収容したインク収容部、および該インクを吐出させるためのヘッド部を備えたことを特徴とする。
【００２３】
また本発明の一実施態様としての画像記録装置は、（Ｍ１）２ＳＯ４、ＣＨ３ＣＯＯ（Ｍ１）、Ｐｈ−ＣＯＯ（Ｍ１）、（Ｍ１）ＮＯ３、（Ｍ１）Ｃｌ、（Ｍ１）Ｂｒ、（Ｍ１）Ｉ、（Ｍ１）２ＳＯ３および（Ｍ１）２ＣＯ３から選ばれる少なくとも一つの塩と自己分散型カーボンブラックを含む水性のインクジェット記録用インクを収容しているインクタンクを備えているインクカートリッジ、インクを吐出させるための記録ヘッド、および該記録ヘッドに該インクカートリッジからインクを供給する手段を備えていることを特徴とする。
【００２４】
また本発明の他の実施態様としての画像記録装置は、（Ｍ１）２ＳＯ４、ＣＨ３ＣＯＯ（Ｍ１）、Ｐｈ−ＣＯＯ（Ｍ１）、（Ｍ１）ＮＯ３、（Ｍ１）Ｃｌ、（Ｍ１）Ｂｒ、（Ｍ１）Ｉ、（Ｍ１）２ＳＯ３および（Ｍ１）２ＣＯ３から選ばれる少なくとも一つの塩と自己分散型カーボンブラックを含む水性のインクジェット記録用インクを収容したインク収容部、および該インクを吐出させるためのヘッド部を備えた記録ユニットを備えていることを特徴とするものである。
【００２５】
また本発明の他の実施態様にかかる画像記録装置は、シアン用、マゼンタ用、イエロー用、レッド用、グリーン用およびブルー用の色材から選ばれる少なくとも１つの色材を含む水性のインクを収容したインク収容部、（Ｍ１）２ＳＯ４、ＣＨ３ＣＯＯ（Ｍ１）、Ｐｈ−ＣＯＯ（Ｍ１）、（Ｍ１）ＮＯ３、（Ｍ１）Ｃｌ、（Ｍ１）Ｂｒ、（Ｍ１）Ｉ、（Ｍ１）２ＳＯ３および（Ｍ１）２ＣＯ３から選ばれる少なくとも一つの塩と自己分散型カーボンブラックを含む水性のインクジェット記録用インクを収容したインク収容部、および各々のインク収容部に収容されているインクを各々吐出させるためのヘッド部を備えていることを特徴とする。
【００２６】
また本発明の更に他の実施態様にかかる画像記録装置は、シアン用、マゼンタ用、イエロー用、レッド用、グリーン用およびブルー用の色材から選ばれる少なくとも１つの色材を含む水性のインクを収容したインク収容部を備えたインクカートリッジ、（Ｍ１）２ＳＯ４、ＣＨ３ＣＯＯ（Ｍ１）、Ｐｈ−ＣＯＯ（Ｍ１）、（Ｍ１）ＮＯ３、（Ｍ１）Ｃｌ、（Ｍ１）Ｂｒ、（Ｍ１）Ｉ、（Ｍ１）２ＳＯ３および（Ｍ１）２ＣＯ３から選ばれる少なくとも一つの塩と自己分散型カーボンブラックを含む水性のインクジェット記録用インクを収容したインク収容部を備えたインクカートリッジ、各々のインク収容部に収容されているインクを各々吐出させるためのヘッド部、および各々のインクを各々のインクカートリッジから各々のヘッド部に供給するための手段を備えていることを特徴とする。
【００２７】
また本発明の一実施態様にかかる画像記録方法は、（Ｍ１）２ＳＯ４、ＣＨ３ＣＯＯ（Ｍ１）、Ｐｈ−ＣＯＯ（Ｍ１）、（Ｍ１）ＮＯ３、（Ｍ１）Ｃｌ、（Ｍ１）Ｂｒ、（Ｍ１）Ｉ、（Ｍ１）２ＳＯ３および（Ｍ１）２ＣＯ３から選ばれる少なくとも一つの塩と自己分散型カーボンブラックを含む水性のインクジェット記録用インクを記録媒体表面に向けて飛翔せしめ、該表面に付着させることにより画像を記録することを特徴とする。
【００２８】
また本発明の一実施態様にかかるカラー画像の形成方法は、シアン用、マゼンタ用、イエロー用、レッド用、グリーン用およびブルー用の色材から選ばれる少なくとも１つの色材を含む水性の第１のインクを記録媒体の表面に向けて吐出させ、該表面に付着させる工程、および、（Ｍ１）２ＳＯ４、ＣＨ３ＣＯＯ（Ｍ１）、Ｐｈ−ＣＯＯ（Ｍ１）、（Ｍ１）ＮＯ３、（Ｍ１）Ｃｌ、（Ｍ１）Ｂｒ、（Ｍ１）Ｉ、（Ｍ１）２ＳＯ３および（Ｍ１）２ＣＯ３から選ばれる少なくとも一つの塩と自己分散型カーボンブラックを含む水性の第２のインクを該記録媒体の表面に向けて吐出させ、該表面に付着させる工程、を含むことを特徴とする。
【００２９】
また本発明の一実施態様にかかるカラー画像のブリード緩和方法は、記録媒体上において互いに隣接している、水性のインクジェット用黒色インクで形成された黒色画像と水性のインクジェット用カラーインクで形成されたカラー画像の間のブリードを緩和する方法であって、
該インクジェット用黒色インクとして、（Ｍ１）２ＳＯ４、ＣＨ３ＣＯＯ（Ｍ１）、Ｐｈ−ＣＯＯ（Ｍ１）、（Ｍ１）ＮＯ３、（Ｍ１）Ｃｌ、（Ｍ１）Ｂｒ、（Ｍ１）Ｉ、（Ｍ１）２ＳＯ３および（Ｍ１）２ＣＯ３から選ばれる少なくとも一つの塩と自己分散型カーボンブラックを含んでいるインクを用いることを特徴とする。ここで、Ｍ１はアルカリ金属、アンモニウムまたは有機アンモニウムを表し、またＰｈはフェニル基を表す。
【発明の効果】
【００３０】
本発明の各実施態様によれば、例えば下記の効果を得られる。
（１）画像品位に与える記録媒体の影響を緩和し、高品位の画像を安定的に与えることができるインクを得られる。
（２）ｐＨの変化によっても品質の変化が極めて少ない、特性を安定的に維持するインクを得られる。
（３）長期保存したときにも品質の変化が少なく、例えばインクジェット吐出特性が殆ど変化しないインクを得られる。
（４）印字物の耐擦過性に優れ、またそれが記録媒体に種類に依存し難いインクを得られる。
（５）ブリーディングを有効に抑えることのできるインクセットを得ることができる。
（６）画像品位に与える記録媒体の影響を緩和し、高品位な画像を安定して形成できる画像形成装置、画像形成方法及びそれらに用いられるインクカートリッジ、及び記録ユニットを得ることができる。
【発明を実施するための最良の形態】
【００３１】
（第１の実施態様）
本発明の一実施態様に関わるインクは、自己分散型のカーボンブラックを色材の一つとして更に塩を含んでいる点に特徴の一つを有している。そしてこれらは例えば水性媒体に分散、溶解してインクを構成している。
【００３２】
（自己分散型カーボンブラック／塩について）
該インクの色材である自己分散型カーボンブラックとしては例えば、少なくとも１つの親水性基がカーボンブラック表面に直接、若しくは他の原子団を介して結合しているカーボンブラックが挙げられる。これを用いることによって従来のように、カーボンブラックを分散させるために分散剤を添加することが不要となる。
【００３３】
塩としては（Ｍ１）２ＳＯ４、ＣＨ３ＣＯＯ（Ｍ１）、Ｐｈ−ＣＯＯ（Ｍ１）、（Ｍ１）ＮＯ３、（Ｍ１）Ｃｌ、（Ｍ１）Ｂｒ、（Ｍ１）Ｉ、（Ｍ１）２ＳＯ３および（Ｍ１）２ＣＯ３から選ばれる少なくとも一つを用いることが好ましい。ここでＭ１はアルカリ金属、アンモニウムまたは有機アンモニウムを表し、Ｐｈはフェニル基を表す。そしてアルカリ金属の具体例としては例えばＬｉ、Ｎａ、Ｋ、Ｒｂ、Ｃｓ等が挙げられ、また有機アンモニウムの具体例としては例えばメチルアンモニウム、ジメチルアンモニウム、トリメチルアンモニウム、エチルアンモニウム、ジエチルアンモニウム、トリエチルアンモニウム、トリメタノールアンモニウム、ジメタノールアンモニウム、トリメタノールアンモニウム、エタノールアンモニウム、ジエタノールアンモニウムおよびトリエタノールアンモニウム等が挙げられる。
【００３４】
このように自己分散型カーボンブラックを含むインク中に上記したような塩を共存させることによって、記録媒体の種類によって画像品質が大きく変化することのない、安定的に高品位の画像を形成することのできるインクを得ることができる。この実施態様にかかるインクが上記した様な特性を発揮する詳細なメカニズムは現時点においては明らかでない。しかし、インクの記録媒体への浸透性を表わす尺度として知られているブリストウ法によって求められるＫａ値に関して、本態様のインクは、塩を添加しない以外は同一の組成を有するインクと比較して大きなＫａ値を示すとの知見を本発明者らは得ている。Ｋａ値の増加は、インクの記録媒体への浸透性の向上したことを示すものであり、これまでの当業者の常識としてインクの浸透性の向上は、画像濃度の低下を意味するものであった。
【００３５】
即ちインクの浸透と共に色材も記録媒体内部に浸透してしまう結果として画像濃度が低下してしまうというのがこれまでの当業者の認識である。そしてこのような本態様のインクに関する種々の知見から総合的に判断すると、本態様のインク中の塩は、紙面上に付与した後のインク中の溶剤と固形分との分離（固液分離）を極めて速やかに引き起こすという特異的な作用を生じさせていると考えられる。つまりインクが記録媒体に付与されたときの、固液分離が遅ければ、Ｋａの値の大きいインク、あるいはインクの浸透性の大きな紙上ではインクは色材とともに等方的に紙中に拡散し、その結果文字のシャープネス（文字品位）が損なわれると同時に紙の奥まで色材が浸透するために画像濃度も低下することが予測される。しかし本態様のインクはその様な現象が観察されないことから、記録媒体に付与されたときの固液分離が速やかに起こり、その結果、インクのＫａ値の増加にも関わらず、高品位な画像を与えるものと推察される。また浸透性が比較的高い紙であっても本態様のインクの場合には、文字品位の低下や画像濃度の低下といった現象は起こりづらい理由もこれと同じと考えられる。以下、この点を図１１および図１２に基づき更に説明する。
【００３６】
図１１（Ａ）〜（Ｃ）および図１２（Ａ）〜（Ｃ）は各々、塩を含むインクおよび塩を含まないインクの各々をインクジェット記録法によってオリフィスから吐出させ、浸透性の高い記録媒体に付与したときに、そこで生じる固液分離の様子を模式的、概念的に示した説明図である。即ちインクが着弾した直後には、双方のインク共に図１１（Ａ）および図１２（Ａ）に示すように塩の添加の有無に関わらず顔料インク１１０１または１２０１が紙表面に乗った状態である。時間Ｔ１経過後、塩を添加した顔料インクは、図１１（Ｂ）に示すように、固液分離が速やかに起こり、インク中の固体成分の殆どが豊富に含まれる領域１１０５とインク中の溶媒とが分離し、分離した溶剤の浸透先端１１０７が、紙１１０３内部へと進んでいく。一方、塩を添加しない顔料インクは、図１２（Ｂ）に示すように、塩を添加したインク程には固液分離が速やかに起こらないために、固液分離しない状態１２０５で、紙１２０３内部へと浸透していく。時間Ｔ２経過後：塩を添加した顔料インクは図１１（Ｃ）に示すように、溶剤の浸透先端１１０７は更に紙内部へと浸透していくが、領域１１０５は紙の表面とその近傍に留まったままで維持される。一方、塩を添加していない顔料インクは、図１２（Ｃ）に示すように、この時点において漸く、固液分離が始まり、インク中の固形分の浸透先端１２０７と溶媒の浸透先端１２０９との間に差が生じて来るものの、インク中の固形分含有領域１２１１は記録媒体の深部にまで到達している。なお上記説明における時間Ｔ１およびＴ２は、塩の有無による固液分離の相違を概念的に捉えるための目安の時間である。以上の説明から明らかなように、塩を添加することで、固液分離が速やかに起こるために着弾後、比較的速い段階で固液分離とともに、紙内部へと浸透するようになるために上記効果を生じるものであると推察している。即ち塩を添加することにより画像品位が、記録媒体の浸透性の大小等によって影響され難くなると考えられる。そして上記した塩の中でも硫酸塩（例えば硫酸カリウム等）、安息香酸塩（例えば安息香酸アンモニウム）は自己分散型カーボンブラックとの相性が良く、具体的には記録媒体に付与したときの固液分離効果が特に優れるためか、種々の記録媒体に特に優れた品質のインクジェット記録画像を形成することができる。
【００３７】
インク中の自己分散型カーボンブラックの含有量としては、インク全重量に対して、０．１〜１５重量％、特には１〜１０重量％の範囲とすることが好ましい。また塩の含有量としてはインク全重量に対して０．０５〜１０重量％、特には０．１〜５重量％の範囲とすることが好ましい。インク中の自己分散型カーボンブラックおよび塩の含有量を上記の範囲とすることでより一層優れた効果を享受できる。
【００３８】
（自己分散型カーボンブラック）
次にインク中の自己分散型カーボンブラックについて詳述する。
【００３９】
自己分散型カーボンブラックとしてはイオン性を有するものが好ましく、例えばアニオン性やカチオン性に帯電したカーボンブラックを好適に用いることができる。
【００４０】
（アニオン性帯電ＣＢ）
アニオン性に帯電したカーボンブラックとしては、カーボンブラックの表面に例えば以下に示した様な親水性基を結合させたものが挙げられる。
−ＣＯＯ（Ｍ２）、−ＳＯ３（Ｍ２）２、−ＰＯ３Ｈ（Ｍ２）、−ＰＯ３（Ｍ２）２
上記式中、Ｍ２は水素原子、アルカリ金属、アンモニウムまたは有機アンモニウムを表わす。Ｒは炭素原子数１〜１２のアルキル基、置換もしくは未置換のフェニル基、または置換もしくは未置換のナフチル基を表わす。これらの中で特に−ＣＯＯ（Ｍ２）や−ＳＯ３（Ｍ２）２をカーボンブラック表面に結合してアニオン性に帯電せしめたカーボンブラックはインク中の分散性が良好なため本実施態様に特に好適に用い得るものである。ところで上記親水性基中「Ｍ２」として表したもののうち、アルカリ金属の具体例としては例えばＬｉ、Ｎａ、Ｋ、ＲｂおよびＣｓ等が挙げられ、また有機アンモニウムの具体例としては例えばメチルアンモニウム、ジメチルアンモニウム、トリメチルアンモニウム、エチルアンモニウム、ジエチルアンモニウム、トリエチルアンモニウム、メタノールアンモニウム、ジメタノールアンモニウム、トリメタノールアンモニウム等が挙げられる。そしてＭ２をアンモニウム或いは有機アンモニウムとした自己分散型カーボンブラックを含む本実施態様のインクは、記録画像の耐水性をより向上させることができ、この点において特に好適に用いることのできるものである。これは当該インクが記録媒体上に付与されると、アンモニウムが分解し、アンモニアが蒸発する影響によるものと考えられる。ここでＭ２をアンモニウムとした自己分散型カーボンブラックは、例えばＭ２がアルカリ金属である自己分散型カーボンブラックをイオン交換法を用いてＭ２をアンモニウムに置換する方法や酸を加えてＨ型とした後に水酸化アンモニウムを添加してＭ２をアンモニウムにする方法等が挙げられる。
【００４１】
アニオン性に帯電している自己分散型カーボンブラックの製造方法としては、例えばカーボンブラックを次亜塩素酸ソーダで酸化処理する方法が挙げられ、この方法によってカーボンブラック表面に−ＣＯＯＮａ基を化学結合させることができる。
【００４２】
（カチオン性帯電ＣＢ）
カチオン性に帯電したカーボンブラックとしては、カーボンブラックの表面に例えば下記に示す第４級アンモニウム基から選ばれる少なくとも１つを結合させたものが挙げられる。
【００４３】
【化１】
2006348304.tif 000002
【００４４】
上記式中、Ｒは炭素原子数１〜１２のアルキル基、置換もしくは未置換のフェニル基、置換もしくは未置換のナフチル基を表わす。
【００４５】
なお上記のカチオン性基にはカウンターイオンとして例えばＮＯ３−やＣＨ３ＣＯＯ−が存在する。
【００４６】
上記したような親水性基が結合されてカチオン性に帯電している自己分散型カーボンブラックを製造する方法としては、例えば、下記に示す構造のＮ−エチルピリジル基を結合させる方法を例にとって説明すると、
【００４７】
【化２】
2006348304.tif 000003
【００４８】
カーボンブラックを３−アミノ−Ｎ−エチルピリジニウムブロマイドで処理する方法が挙げられる。この様にカーボンブラック表面への親水性基の導入によってアニオン性若しくはカチオン性に帯電させたカーボンブラックは、イオンの反発によって優れた水分散性を有するため、水性インク中に含有させた場合にも分散剤等を添加しなくても安定した分散状態を維持する。
【００４９】
ところで上記した様な種々の親水性基は、カーボンブラックの表面に直接結合させてもよい。或いは他の原子団をカーボンブラック表面と該親水性基との間に介在させ、該親水性基をカーボンブラック表面に間接的に結合させても良い。ここで他の原子団の具体例としては例えば炭素原子数１〜１２の直鎖状若しくは分岐鎖状のアルキレン基、置換もしくは未置換のフェニレン基、置換もしくは未置換のナフチレン基が挙げられる。ここでフェニレン基およびナフチレン基の置換基としては例えば炭素数１〜６の直鎖状または分岐鎖状のアルキル基が挙げられる。また他の原子団と親水性基の組合せの具体例としては、例えば−Ｃ２Ｈ４ＣＯＯＭ、−Ｐｈ−ＳＯ３Ｍ、−Ｐｈ−ＣＯＯＭ等（但し、Ｐｈはフェニル基を表す）が挙げられる。
【００５０】
ところで本実施態様において上記した自己分散型カーボンブラックの中から２種若しくはそれ以上を適宜選択したインクの色材に用いてもよい。またインク中の自己分散型カーボンブラックの添加量としてはインク全重量に対して、０．１〜１５重量％、特には１〜１０重量％の範囲とすることが好ましい。この範囲とすることで自己分散型カーボンブラックはインク中で十分な分散状態を維持することができる。更にインクの色調の調製等を目的として、自己分散型カーボンブラックに加えて染料を色材として添加してもよい。
【００５１】
（自己分散型ＣＢと塩との相性）
上記した種々の自己分散型カーボンブラックのうち、カーボンブラックの表面の親水性基として例えば−ＣＯＯ（Ｍ２）、−ＳＯ３（Ｍ２）２、−ＰＯ３Ｈ（Ｍ２）、−ＰＯ３（Ｍ２）２を用いる場合、Ｍ２としてアンモニウムや有機アンモニウムが好適に用い得ることは上記した通りであるが、このときに組合せる塩としては、Ｍ１とＭ２と一致させることが好ましい。即ち本発明者らは自己分散型カーボンブラックを含むインクに対して塩を加えることの効果の検討過程において、自己分散型カーボンブラックの親水性基のＭ２（カウンターイオン）とＭ１とを同一としたときに、インクの安定性が特に向上するという知見を得た。Ｍ１とＭ２とを揃えることでこのような効果が得られる理由は明らかではないが、インク中において、自己分散型カーボンブラックの親水性基のカウンターイオンと塩との間で塩交換が生じないため、自己分散型カーボンブラックの分散安定性が安定して維持されるためと推測される。
【００５２】
そしてＭ１とＭ２との双方をアンモニウム或いは有機アンモニウムとした場合にはインク特性の安定化効果に加えて、記録画像の耐水性のより一層の向上を図ることができる。またこのときインク中の塩としてＰｈ−ＣＯＯ（ＮＨ４）（安息香酸アンモニウム）を用いると、インクジェット記録を一時休止させたあとのヘッドノズルからのインクの再吐出性においても極めて優れた結果を得ることができる。
【００５３】
（水性媒体）
本実施態様にかかるインクに用いられる水性媒体の例としては例えば水、或いは水と水溶性有機溶剤との混合溶媒が挙げられる。水溶性有機溶媒としては、インクの乾燥防止効果を有するものが特に好ましい。具体的には例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の炭素数１〜４のアルキルアルコール類；ジメチルホルムアミド、ジメチルアセトアミド等のアミド類；アセトン、ジアセトンアルコール等のケトンまたはケトアルコール類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１，２，６−ヘキサントリオール、チオジグリコール、ヘキシレングリコール、ジエチレングリコール等のアルキレン基が２〜６個の炭素原子を含むアルキレングリコール類；ポリエチレングリコールモノメチルエーテルアセテート等の低級アルキルエーテルアセテート；グリセリン；エチレングリコールモノメチル（またはエチル）エーテル、ジエチレングルコールメチル（またはエチル）エーテル、トリエチレングリコールモノメチル（またはエチル）エーテル等の多価アルコールの低級アルキルエーテル類；トリメチロールプロパン、トリメチロールエタン等の多価アルコール；Ｎ−メチル−２−ピロリドン、２−ピロリドン、１，３−ジメチル−２−イミダゾリジノン等が挙げられる。上記のごとき水溶性有機溶剤は、単独でもあるいは混合物としても使用することができる。
【００５４】
また、水としては脱イオン水を用いることが望ましい。
【００５５】
本実施態様に係わるインク中に含有される水溶性有機溶剤の含有量は特に限定されないが、インク全重量に対して３〜５０ｗｔ％の範囲が好適である。またインクに含有される水の含有量はインク全重量に対して好ましくは５０〜９５重量％の範囲である。
【００５６】
以上説明してきた第１の態様にかかるインクは、印刷品質の記録媒体特性への依存性を極めて低減させることができるという優れた効果を奏するものである。そして本態様のインクの優れた点はこればかりではない。即ち、本態様にかかるインク（ａ）と、対照として塩を含まない以外は同一の組成のインク（ｂ）とに関して、顔料濃度と各々のインクによる画像の光学濃度との関係をプロットしたグラフを図１３に示す。図１３から分かる様に、いずれのインクによる画像の光学濃度も最終的には同程度の値に到達するが、本態様のインクは、対照のインクよりも低い顔料濃度で飽和値に到達するとの知見を得た。即ち塩の添加によって、画像の光学濃度に変化を与えることなく、インク中の顔料濃度を減らすことが可能となるのである。具体的には例えば塩として安息香酸アンモニウムを１ｗｔ％程度含ませた場合、自己分散型カーボンブラックの濃度を約４ｗｔ％とすることで、普通紙上の印刷の光学濃度は例えば１．４程度にまで達し、カーボンブラック濃度をこれ以上増しても光学濃度はあまり変化しない。これに対して塩を含まないインクは自己分散型カーボンブラック濃度４ｗｔ％とした場合には普通紙上の印刷の光学濃度は１．３２程度であり、カーボンブラック濃度７ｗｔ％とした場合で光学濃度１．３５程度となり、そして８ｗｔ％とした場合でも１．３５程度であって、この値がほぼ飽和値となる。この様な光学濃度の飽和値（１．４と１．３５）の差は数値上はわずかに０．０５であっても、各々の印刷物を対比するとその差を目視にて明らかに認識することができるものである。この様に塩を加えたインクは、塩を含まないインクと比較して低いカーボンブラック濃度でも高い光学濃度の印刷を行うことができ、且つ光学濃度の飽和値自体も高いという好ましい結果をもたらすものである。
【００５７】
またこのことは次のようなメリットももたらす。即ち塩を含むインクは上記した様に印刷物の光学濃度に対するカーボンブラック濃度のマージンが広いという特性を有する。そのため、例えば吸収体を有するインクタンクにこのインクを充填し、そのインクタンクを長期間、同一の姿勢で放置（例えば６ヶ月間ノズルを上にして放置）した後にそのインクタンクを用いて印字を行ったときに、印字初期に得られる印刷物と、インクタンク内のインクを使い切る直前に得られる印刷との間で目視で確認できるような光学濃度の差を生じさせることを極めて有効に防ぐことができる。
【００５８】
上記第１の態様のインクは、塩を添加したことの更に他の効果として、間欠吐出性に優れているという点が挙げられる。間欠吐出性とは記録ヘッドの所定のノズルに着目し、そのノズルからインクを吐出し、その後インクの予備吐出やノズル内のインクの吸引を行う事無しに所定の時間放置し、再びそのノズルからインクを吐出したときに、再吐出の最初から正常にインクが吐出するか否かを評価するものである。
【００５９】
（第２の実施態様）
本発明に係わるインクの第２の実施態様として、例えば上記に第１の実施態様として説明したインクに、更に安定化剤を添加した態様を挙げる事ができる。ここで安定化剤としては例えば界面活性剤を挙げることができる。また界面活性剤としてはアニオン界面活性剤、ノニオン界面活性剤およびカチオン界面活性剤から選ばれる一つを用いることが可能である。そしてインク中の安定化剤の含有量は、例えばインク全重量を基準として０．００５〜０．４ｗｔ％、特には０．０〜０．２ｗｔ％とした場合、インクの保存安定性をより向上させることができると共に、インクの吐出特性等に影響を与えることが殆どなく、またこの技術を第１の実施態様にかかるインク、特にＭ１とＭ２との双方を、例えばアンモニウムに揃えることによって得られる効果に影響を与えることは殆どない。
【００６０】
（アニオン界面活性剤）
アニオン界面活性剤としては、例えば高級脂肪酸塩、高級アルキルジカルボン酸塩、高級アルコール硫酸エステル塩、高級アルキルスルホン酸塩、アルキルベンゼンスルホン酸塩、アルキルナフタレンスルホン酸塩、ナフタレンスルホン酸の塩（Ｎａ、Ｋ、Ｌｉ、Ｃａ等）、ホルマリン重縮合物、高級脂肪酸とアミノ酸の縮合物、ジアルキルスルホコハク酸エステル塩、アルキルスルホコハク酸塩、ナフテン酸塩等、アルキルエーテルカルボン酸塩、アシル化ペプチド、α−オレフィンスルホン酸塩、Ｎ−アシルメチルタウリン、アルキルエーテル硫酸塩、第二級高級アルコールエトキシサルフェート、ポリオキシエチレンアルキルフェニエーテル硫酸塩、モノグリサルフェート、アルキルエーテルリン酸エステル塩、アルキルリン酸エステル塩等が挙げられる。
【００６１】
（カチオン界面活性剤）
カチオン界面活性剤としては、例えば脂肪族アミン、第４アンモニウム塩、スルホニウム塩、ホスホニウム塩等が挙げられる。
【００６２】
（ノニオン界面活性剤）
ノニオン界面活性剤としては、例えばフッ素系、シリコン系、アクリル酸共重合物、ポリオキシエチレンアルキルエーテル、ポリオキシエチレンアルキルフェニルエーテル、ポリオキシエチレン２級アルコールエーテル、ポリオキシエチレンステロールエーテル、ポリオキシエチレンラノリン誘導体、アルキルフェノールホルマリン縮合物の酸化エチレン誘導体、ポリオキシエチレンポリオキシプロピレンブロックポリマー、ポリオキシエチレンポリオキシプロピレンアルキルエーテルポリオキシエチレン化合物の脂肪族エステル型、ポリエチレンオキサイド縮合型ポリエチレングリコール脂肪酸エステル、脂肪酸モノグリセリド、ポリグリセリン脂肪酸エステル、プロピレングリコール脂肪酸エステル、ショ糖脂肪酸エステル、脂肪酸アルカノールアミド、ポリオキシエチレン脂肪酸アミド、ポリオキシエチレンアルキルアミンアルキルアミンオキサイド等が挙げられる。そして上記した種々の界面活性剤の中でもイオン性基を有するものが好適に用いられる。またこれらの界面活性剤はカーボンの表面の親水性基がアニオンの物はアニオン或いはノニオン型、該親水性基がカチオンのものはカチオンあるいはノニオン型を用いることが好ましい。
【００６３】
（ドデシルベンゼンスルホン酸塩について）
ところで本実施態様において、自己分散型カーボンブラックとして表面に直接或いは間接的に、−ＣＯＯ（Ｍ２）、−ＳＯ３（Ｍ２）２、−ＰＯ３Ｈ（Ｍ２）、−ＰＯ３（Ｍ２）２、（但し、式中のＭ２は水素原子、アルカリ金属、アンモニムまたは有機アンモニウムを表わす。）等の親水性基を導入してアニオン性に帯電せしめたものを用い、更に塩を共存させたインクに、界面活性剤としてドデシルベンゼンスルホン酸塩（ナトリウム塩、カリウム塩、アンモニウム塩等）を添加した場合、驚くべきことにこのインクのｐＨ変化に伴うインク特性の変化を極めて緩やかにすることができる。即ち第１の実施態様に包含されるところのアニオン性に帯電せしめた自己分散型カーボンブラックを塩と共存させたインクの、ｐＨ変化に伴うインクの粘度変化の概略の関係を図１０の（ａ）に示す。この様に第１の実施態様にかかるインクはｐＨ変化に対するインク特性の変化がやや大きい傾向にある。しかしかかるインクにドデシルベンゼンスルホン酸塩を添加した場合、図１０の（ｂ）に示した様にｐＨ変化に対するインク特性の変化を極めて緩やかなものとすることができる。ここでドデシルベンゼンスルホン酸塩のインク中の含有量としては、インク全重量を基準として０．０２〜０．２ｗｔ％が好ましい。
【００６４】
（第３の実施態様）
次に本発明の第３の実施態様として、上記第１または第２の実施態様にかかるインクのｐＨを９〜１２、特には９〜１１に調製したインクを挙げることができる。即ち本発明の第１の実施態様にかかるインクが、ｐＨ変化に対するインク特性の変動がやや大きいこと、そしてインクを長期間保存した場合にｐＨが小さくなる方向に若干変化することがあるとの知見を本発明者らが得ていることは前記した通りである。しかしインクのｐＨが上記した範囲内にあればインク特性の経時的変動は殆ど無視し得る程度のものである。
【００６５】
上記実施態様１や２に記載したインクのｐＨは特に調整しない場合、通常７〜８程度である。かかるインクのｐＨは例えば水酸化物、具体的には水酸化カリウム、アンモニア水や水酸化リチウム等を用いて所望のｐＨに調整することができる。ところでインクを長期保存した場合、インクの組成や保存条件によっても異なるが、ｐＨが１程度変化、具体的には低下する場合があり、この様な長期保存後のインクのｐＨを上記範囲内に留めておくためには、初期のインクｐＨを例えばｐＨ９〜１２の範囲内で若干高めに調整しておくことが好ましい。
【００６６】
ここで上記した第２の実施態様にかかるインク、即ち安定化剤としてドデシルベンゼンスルホン酸塩を含むインクのｐＨを上記した範囲内に調製したインクは、特にインクジェット記録用のインクとして好適に用いる事ができる。何故ならドデシルベンゼンスルホン酸塩を含ませたことによって得られるインクのｐＨ変動に対するインク特性の変動の緩和効果により上記したｐＨ範囲内では、インク特性の変化はますます小さなものとなる。またドデシルベンゼンスルホン酸塩も、上記ｐＨ範囲内でのインク特性の変動を抑えられるように添加すれば良いため、ドデシルベンゼンスルホン酸塩の添加量を抑えられるという効果も奏するものである。
【００６７】
（第４の実施態様）
本発明の第４の実施態様にかかるインクとして前記第１〜第３の実施態様にかかるインクの何れかに対して酸化防止剤を添加したインクを挙げることができる。かかる酸化防止剤の添加によってインクの保存安定性をより一層向上させることができる。
【００６８】
酸化防止剤としては例えば亜硫酸ナトリウム、亜硫酸水素ナトリウム、アスコルビン酸、没食子酸、２−ナフトールタンニン酸、カテコール、ｏ−フェニレンジアミン、シュウ酸等が挙げられ、これから１つ以上の化合物をインクに添加すれば良い。
【００６９】
これらの化合物をインクに添加した場合の作用は明らかではないが、例えば水溶性有機溶媒（例えばエチレングリコール等）の経時的な酸化は、顔料の分散状態に影響を与えることが考えられ、上記の化合物は上記化合物の酸化を有効に防止し得る為、インクの長期保存性が安定するものと推測される。
【００７０】
ここで酸化防止剤の添加量としては、インク全重量に対して０．０２〜１０ｗｔ％、特には０．１〜２ｗｔ％とした場合、インク特性を殆ど変化させることなしに保存安定性の向上を図ることが可能である。
【００７１】
（第５の実施態様）
本発明の第５の実施態様にかかるインクとして、前記第１〜第４の実施態様にかかるインクの何れかに対して水溶性高分子化合物を添加したインクを挙げることができる。かかる水溶性高分子化合物を添加することによって記録媒体表面にこのインクを付着せしめて画像を記録した後の、該画像の耐擦過性を向上させることができる。
【００７２】
（水溶性高分子化合物）
水溶性高分子化合物としては、例えばスチレン−アクリル酸共重合体、スチレン−アクリル酸−アクリル酸アルキルエステル共重合体、スチレン−マレイン酸共重合体、スチレン−マレイン酸−アクリル酸アルキルエステル共重合体、スチレン−メタクリル酸共重合体、スチレン−メタクリル酸−アクリル酸アルキルエステル共重合体、スチレン−マレイン酸ハーフエステル共重合体、ビニルナフタレン−アクリル酸共重合体、アルギン酸、ポリアクリル酸或いはこれらの塩、および誘導体等が挙げられる。
【００７３】
そしてここで用いる水溶性高分子化合物の重量平均分子量は例えば１０００〜５０００程度とすることが好ましく、またこれらの水溶性高分子化合物の含有量としては例えばインク全重量に対して０．０２〜２ｗｔ％、特には０．０５〜１ｗｔ％とすることが好ましい。即ち水溶性高分子化合物の分子量やインク中の含有量をこのような範囲とした場合、水溶性高分子化合物の効果（記録画像の耐擦過性の向上等）を確保しつつ、水溶性高分子化合物の添加に伴うインク粘度の変化や、インク吐出特性の変化等を実質的に無視し得る程度に抑えることができる。
【００７４】
（インク特性；インクジェット吐出特性、記録媒体への浸透性について）
上記各実施態様にかかるインクは、筆記具用インクやインクジェット記録用インクに用いることができる。インクジェット記録方法としては、インクに力学的エネルギーを作用させ、液滴を吐出する記録方法、およびインクに熱エネルギーを加えてインクの発泡により液滴を吐出する記録方法があり、それらの記録方法に本発明のインクは特に好適である。ところで上記各実施態様にかかるインクをインクジェット記録用に用いる場合には、該インクはインクジェットヘッドから吐出可能である特性を有することが好ましい。インクジェットヘッドからの吐出性という観点からは、該液体の特性としては、例えばその粘度を１〜１５ｃｐｓ、表面張力が２５ｄｙｎ／ｃｍ以上、特には粘度を１〜５ｃｐｓ、表面張力が２５〜５０ｄｙｎ／ｃｍとすることが好ましい。
【００７５】
またインクの記録媒体への浸透性を表わす尺度として、ブリストウ法によって求められるＫａ値がある。即ち、インクの浸透性を１ｍ２当たりのインク量Ｖで表わすと、インク滴を吐出してから所定時間ｔが経過した後におけるインクの記録媒体への浸透量Ｖ（ｍｌ／ｍ２＝μｍ）は、下記に示すブリストウの式によって示される。
Ｖ＝Ｖｒ＋Ｋａ（ｔ−ｔｗ）１／２
ここでインク滴が記録媒体表面に付着した直後には、インクは記録媒体表面の凹凸部分（記録媒体の表面の荒さの部分）において吸収されるのが殆どで、記録媒体内部へは殆ど浸透していない。その間の時間がコンタクトタイム（ｔｗ）、コンタクトタイムに記録媒体の凹凸部に吸収されたインク量がＶｒである。そしてインクが付着した後、コンタクトタイムを越えると、該コンタクトタイムを越えた時間、即ち（ｔ−ｔｗ）の１／２乗べきに比例した分だけ記録媒体への浸透量が増加する。Ｋａはこの増加分の比例係数であり、浸透速度に応じた値を示す。そしてＫａ値はブリストウ法よる液体の動的浸透性試験装置（例えば商品名：動的浸透性試験装置Ｓ；東洋精機製作所製等）等を用いて測定可能である。そして前記した本発明の各実施態様にかかるインクにおいて、このＫａ値を１．５未満とすることは記録画像品質をより一層向上させるうえで好ましく、更に好ましくは０．２以上１．５未満である。例えば第１の実施態様にかかる、自己分散型のカーボンブラックと塩とを含むインクが、記録媒体上で固液分離が促進され、画像品質の向上に大きく貢献することは前記したとおりであるが、Ｋａ値が１．５未満である場合には、インクの記録媒体への浸透過程の、より早い段階で固液分離が起こるため、インク中に添加した塩の効果との相乗作用により、フェザリングが極めて少ない高品質な画像を種々の記録媒体に形成することができると思われる。なお本発明におけるブリストウ法によるＫａ値は、普通紙（例えばキヤノン株式会社製の、電子写真方式を用いた複写機やページプリンタ（レーザビームプリンタ）やインクジェット記録方式を用いたプリンタ用として用いられるＰＢ紙や電子写真方式を用いた複写機用の紙であるＰＰＣ用紙等）を記録媒体とし用いて測定した値である。また測定環境としては通常オフィス環境、例えば温度２０〜２５℃、湿度４０〜６０％を想定している。
【００７６】
そして上記各実施態様に係るインクに上記したような特性を担持させられる好ましい水性媒体の組成としては、例えばグリセリン、トリメチロールプロパン、チオジグリコール、エチレングリコール、ジエチレングリコール、イソプロピルアルコールおよびアセチレンアルコールを含むものとすることが好ましい。尚アセチレンアルコールとしては、例えば下記化学式で示されるアセチレンアルコールを挙げることができる。
【００７７】
【化３】
2006348304.tif 000004
【００７８】
特に上記した様にＫａ値を１．５未満とする場合には、アセチレノール等の界面活性剤や浸透性溶剤等の適宜所定量添加することによって達成できる。
【００７９】
更に上記の成分のほかに必要に応じて所望の物性値を持つインクとするために、界面活性剤、消泡剤、防腐剤、防黴剤等を添加することができ、さらに、市販の水溶性染料などを添加しても良い。
【００８０】
（インクジェット記録技術）
次に本実施態様の各々のインクを好適に用い得るインクジェット記録技術について説明する。
【００８１】
インクジェット記録装置として、インクの吐出に熱エネルギーを利用する装置の主要部であるヘッド構成例を図１および図２に示す。
【００８２】
図１は、インク流路に沿ったヘッド１３の断面図であり、図２は図１のＡ−Ｂ線での切断面図である。ヘッド１３はインクを通す流路（ノズル）１４を有するガラス、セラミック、シリコンまたはプラスチック板等と発熱素子基板１５とを接着して得られる。発熱素子基板１５は酸化シリコン、窒化シリコン、炭化シリコン等で形成される保護層１６、アルミニウム、金、アルミニウム−銅合金等で形成される電極１７−１、１７−２、ＨｆＢ２、ＴａＮ、ＴａＡｌ等の高融点材料から形成される発熱抵抗体層１８、熱酸化シリコン、酸化アルミニウム等で形成される蓄熱層１９、シリコン、アルミニウム、窒化アルミニウム等の放熱性の良い材料で形成される基板２０より成り立っている。
【００８３】
上記ヘッドの電極１７−１および１７−２にパルス状の電気信号が印加されると、発熱素子基板１５のｎで示される領域が急速に発熱し、この表面に接しているインクに気泡が発生し、その発生する圧力でメニスカス２３が突出し、インクがヘッドのノズル１４を通して吐出し、吐出オリフィス２２よりインク小滴２４となり、被記録剤２５に向かって飛翔する。
【００８４】
図３には図１に示したヘッドを多数並べたマルチヘッドの外観図を示す。このマルチヘッドはマルチノズル２６を有するガラス板２７と、図１に説明したものと同じ様な発熱ヘッド２８を接着して作られている。
【００８５】
（インクジェット記録装置）
図４に、このヘッドを組み込んだインクジェット記録装置の一例を示す。図４において、６１はワイピング部材としてのブレードであり、その一端はブレード保持部材によって保持固定されており、カンチレバーの形態をなす。ブレード６１は記録ヘッド６５による記録領域に隣接した位置に配置され、また、本例の場合、記録ヘッド６５の移動経路中に突出した形態で保持される。
【００８６】
６２は記録ヘッド６５の突出口面のキャップであり、ブレード６１に隣接するホームポジションに配置され、記録ヘッド６５の移動方向と垂直な方向に移動して、インク突出口面と当接し、キャッピングを行う構成を備える。更に、６３はブレード６１に隣接して設けられるインク吸収体であり、ブレード６１と同様、記録ヘッド６５の移動経路中に突出した形態で保持される。上記ブレード６１、キャップ６２およびインク吸収体６３によって吐出回復部６４が構成され、ブレード６１およびインク吸収体６３によって吐出口面に水分、塵埃等の除去が行われる。
【００８７】
６５は、吐出エネルギー発生手段を有し、吐出口を配した吐出口面に対向する被記録材にインクを吐出して記録を行う記録ヘッド、６６は記録ヘッド６５を搭載して記録ヘッド６５の移動を行うためのキャリッジである。キャリッジ６６はガイド軸６７と摺動可能に系合し、キャリッジ６６の一部はモーター６８によって駆動されるベルト６９と接続（不図示）している。これによりキャリッジ６６はガイド軸６７に沿った移動が可能となり、記録ヘッド６５による記録領域およびその隣接した領域の移動が可能となる。５１は被記録材を挿入するための紙給部、５２は不図示のモーターにより駆動される紙送りローラーである。
【００８８】
これらの構成により記録ヘッドの６５吐出口面と対向する位置へ被記録材が給紙され、記録が進行につれて排紙ローラー５３を配した排紙部へ排紙される。以上の構成において記録ヘッド６５が記録終了してホームポジションへ戻る際、吐出回復部６４のキャップ６２は記録ヘッド６５の移動経路から退避しているが、ブレード６１は移動経路中に突出している。その結果、記録ヘッド６５の吐出口がワイピングされる。尚、キャップ６２が記録ヘッド６５の吐出面に当接してキャッピングして行う場合、キャップ６２は記録ヘッドの移動経路中に突出するように移動する。記録ヘッド６５がホームポジションから記録開始位置へ移動する場合、キャップ６２およびブレード６１は上記したワイピングの時の位置と同一の位置にある。この結果、この移動においても記録ヘッド６５の吐出口面はワイピングされる。
【００８９】
上述の記録ヘッドのホームポジションへの移動は、記録終了時や吐出回復時ばかりでなく、記録ヘッドが記録のために記録領域を移動する間に所定の間隔で記録領域に隣接したホームポジションへ移動し、この移動に伴って上記ワイピングが行われる。
【００９０】
（インクカートリッジ）
図５は、記録ヘッドにインク供給部材、例えば、チューブを介して供給されるインクを収容したインクカートリッジ４５の一例を示す図である。ここで４０は供給用インクを収納したインク収容部、例えば、インク袋であり、その先端にはゴム製の栓４２が設けられている。この栓４２に針（不図示）を挿入することにより、インク袋４０中のインクをヘッドに供給可能にする。４４は廃インクを受容するインク吸収体である。インク収容部としてはインクとの接液面がポリオレフィン、特にポリエチレンで形成されているものが好ましい。
【００９１】
（記録ユニット）
本発明で使用されるインクジェット記録装置としては、上述の様にヘッドとインクカートリッジとが別体になったものに限らず、図６に示すようなそれらが一体になったものにも好適に用いられる。図６において、７０は記録ユニットであり、この中にはインクを収容したインク収容部、例えば、インク吸収体が収納されており、かかるインク吸収体中のインクが複数オリフィスを有するヘッド部７１からインク滴として吐出される構成になっている。インク吸収体の材料としてはポリウレタンを用いることが本発明にとって好ましい。
【００９２】
また、インク吸収体を用いず、インク収容部が内部にバネ等を仕込んだインク袋であるような構造でもよい。７２はカートリッジ内部を大気に連津させるための大気連通口である。この記録ユニット７０は図４に示す記録ヘッド６５に換えて用いられるものであって、キャリッジ６６に対して着脱自在になっている。
【００９３】
次に、第二の力学的エネルギーを利用したインクジェット記録装置の形態として、複数のノズルを有するノズル形成基板と、ノズルに対向して配置される圧電材料と導電材料からなる圧力発生素子と、この圧力発生素子の周囲を満たすインクを備え、印加電圧により圧力発生素子を変位させ、インクの小液滴をノズルから吐出させるオンデマンドインクジェット記録ヘッドを挙げることができる。その記録装置の主要部である記録ヘッドの構成例を図７に示す。
【００９４】
ヘッドは、インク室（不図示）に連通したインク流路８０と、所望の体積のインク滴を吐出するためのオリフィスプレート８１と、インクに直接圧力を作用させる振動板８２と、この振動板８２に接合され、電気信号により変位する圧電素子８３と、オリフィスプレート８１、振動板等を支持固定するための基板８４とから構成されている。
【００９５】
図７において、インク流路８０は、感光性樹脂等で形成され、オリフィスプレート８１は、ステンレス、ニッケル等の金属を電鋳やプレス加工による穴あけ等により吐出口８５が形成され、振動板８２はステンレス、ニッケル、チタン等の金属フィルムおよび高弾性樹脂フィルム等で形成され、圧電素子８３は、チタン酸バリウム、ＰＺＴ等の誘電体材料で形成される。以上のような構成の記録ヘッドは、圧電素子８３にパルス状の電圧を与え、ひずみ応力を発生させ、そのエネルギーが圧電素子８３に接合された振動板を変形させ、インク流路８０内のインクを垂直に加圧しインク滴（不図示）をオリフィスプレートの吐出口８５より吐出して記録を行うように動作する。この様な記録ヘッドは図４に示したものと同様な記録装置に組み込んで使用される。記録装置の細部の動作は先述と同様に行うもので差しつかえない。
【００９６】
（インクセット）
ところで前記した第１〜第５の各実施態様にかかるインクは、黒色インクを構成するが、このインクはイエロー用の色材を含むカラーインク、マゼンタ用の色材を含むカラーインク、シアン用の色材を含むカラーインク、レッド用の色材を含むカラーインク、ブルー用の色材を含むカラーインクおよびグリーン用の色材を含むカラーインクから選ばれる少なくとも１つのカラーインクと組合せることによってカラー画像の形成に好適に用い得るインクセットを提供することができる。そしてこのようなインクセットを用いて黒色画像部およびカラー画像部と隣接するような記録を行った場合、ブリーディングの発生を極めて有効に抑えることができる。なおこのようなインクセットがブリーディングを有効に抑制できる理由は明らかでないが、黒色のインクに自己分散型カーボンブラックおよび塩を共存させたことの効果として、該ブラックインクが記録媒体に付着した後の固液分離とそれに引き続く着色材の固化が速やかに起こる結果、カラー画像の境界部に於て黒色インクがカラーインク側に滲み出にくくなっているためと考えられる。
【００９７】
（カラーインクについて）
ここで上記インクセットに用いることのできるカラーインクの色材としては公知の染料や顔料を用いることができる。染料としては例えば酸性染料、直接染料等を用いることができる。例えばアニオン性染料としては既存のものでも、新規に合成したものでも適度な色調と濃度を有するものであれば、大抵のものを用いることができる、またこれらのうちの何れかを混合して用いることも可能である。アニオン性染料の具体例を以下に挙げる。
【００９８】
（イエロー用の色材）
ＣＩダイレクトイエロー８、１１、１２、２７、２８、３３、３９、４４、５０、５８、８５、８６、８７、８８、８９、９８、１００、１１０
ＣＩアシッドイエロー１、３、７、１１、１７、２３、２５、２９、３６、３８、４０、４２、４４、７６、９８、９９
ＣＩリィアクティブイエロー２、３、１７、２５、３７、４２、
ＣＩフードイエロー３
（レッド用の色材）
ＣＩダイレクトレッド２、４、９、１１、２０、２３、２４、３１、３９、４６、６２、７５、７９、８０、８３、８９、９５、１９７、２０１、２１８、２２０、２２４、２２５、２２６、２２７、２２８、２２９
ＣＩアシッドレッド６、８、９、１３、１４、１８、２６、２７、３２、３５、４２、５１、５２、８０、８３、８７、８９、９２、１０６、１１４、１１５、１３３、１３４、１４５、１５８、１９８、２４９、２６５、２８９
ＣＩリィアクティブレッド７、１２、１３、１５、１７、２０、２３、２４、３１、４２、４５、４６、５９
ＣＩフードレッド８７、９２、９４
（ブルー用の色材）
ＣＩダイレクトブルー１、１５、２２、２５、４１、７６、７７、８０、８６、９０、９８、１０６、１０８、１２０、１５８、１６３、１６８、１９９、２２６
ＣＩアシッドブルー１、７、９、１５、２２、２３、２５、２９、４０、４３、５９、６２、７４、７８、８０、９０、１００、１０２、１０４、１１７、１２７、１３８、１５８、１６１
ＣＩリィアクティブブルー４、５、７、１３、１４、１５、１８、１９、２１、２６、２７、２９、３２、３８、４０、４４、１００
（ブラック用色材）
ＣＩアシッドブラック２、４、８、５１、５２、１１０、１１５、１５６
ＣＩフードブラック１、２
【００９９】
（溶剤）
上記したようなカラーインク用の色材を含むインク溶媒または分散媒としては例えば水、或いは水と水溶性有機溶剤との混合溶媒が挙げられる。そして水溶性有機溶剤としては前記第１の実施態様にて記載したのと同様のものが挙げられる。また該カラーインクをインクジェット法（例えばバブルジェット（登録商標）法等）で記録媒体に付着せしめる場合には、前述したように優れたインクジェット吐出特性を有する様にインクが所望の粘度、表面張力を有する様に調製することが好ましい。
【０１００】
（色材の含有量）
ここで各カラーインク中の色材の含有量は、例えばインクジェット記録に用いる場合には該インクが優れたインクジェット吐出特性を備え、また所望の色調や濃度を有するように適宜選択すればよいが、目安としては例えばインク全重量に対して３〜５０ｗｔ％の範囲が好ましい。またインクに含有される水の量はインク全重量に対して５０〜９５ｗｔ％の範囲が好ましい。
【０１０１】
（カラーインクの浸透性）
上記したようなカラーインクに関して、Ｋａ値を例えば５以上のインクとすることは記録媒体上に高品質なカラー画像を形成することができ、好ましい。即ちこのようなＫａ値を有するインクは記録媒体への浸透性が高いため、例えばイエロー、マゼンタおよびシアンから選ばれる少なくとも２つの色の画像を隣接して記録するような場合でも隣接する画像間で色のにじみ（ブリーディング）を抑えることができ、またこれらのインクを重ね打ちして２次色の画像を形成する場合でも各々のインクの浸透性が高いため、隣接する異なる色の画像との間でブリーディングを有効に抑えることができる。カラーインクのＫａ値をこのような値に調製する方法としては、例えば界面活性剤の添加、グリコールエーテル等の浸透性溶剤の添加等の従来公知の方法が適用できる、もちろん添加量は適宜選択すればよい。
【０１０２】
（インクセットを用いた記録装置、記録方法）
次に上記したインクセットを用いてカラー画像を記録する場合には、例えば前記図３に示した記録ヘッドを４つキャリッジ上に並べた記録装置を用いることができる。図９はその一実施例であり、９１、９２、９３および９４は各々ブラック、シアン、マゼンタ、イエローのインクを吐出するための記録ユニットである。該記録ユニットは前記した記録装置のキャリッジ上に配置され、記録信号に応じて各色のインクを吐出する。また図９では記録ユニットを４つ使用した例を示したが、これに限定されず例えば図８に示した様に１つの記録ヘッドで上記の４色のインクを各々含むインクカートリッジ８６〜８９から供給される各色のインクを各々個別に吐出させることができる様にインク流路を分けて構成した記録ヘッド９５に取り付けて記録を行う態様も挙げられる。
【０１０３】
以下、実施例および比較例を用いてさらに具体的に説明するが、本発明は、その要旨を越えない限り、下記実施例により限定されるものではない。尚以下の記載で、部、％とあるものは特に断わらない限り重量基準である。
【０１０４】
実験例Ｉ−（１）（第１の実施態様にかかるインクの評価）
はじめに顔料分散体１〜４の調製を行った。
【０１０５】
顔料分散体１
表面積が２３０ｍ２／ｇでＤＢＰ吸油量が７０ｍｌ／１００ｇのカーボンブラック１０グラムとｐ−アミノ−Ｎ−安息香酸３．４１ｇを水７２ｇによく混合した後、これに硝酸１．６２ｇを滴下して、７０℃で撹拌した。ここにさらに数分後、５ｇの水に１．０７ｇの亜硝酸ナトリウムを溶かした溶液を加え、さらに１時間撹拌した。得られたスラリーを濾紙（商品名：東洋濾紙Ｎｏ．２；アドバンティス社製）で濾過し、濾取した顔料粒子を十分に水洗し、９０℃のオーブンで乾燥させ、さらに、この顔料に水を足して顔料濃度１０重量％の顔料水溶液を作製した。以上の方法によりカーボンブラックの表面に下記化学式に示される基を導入した。
【０１０６】
【化４】
2006348304.tif 000005
【０１０７】
顔料分散体２
５．３ｇの水に５ｇの濃塩酸を溶かした溶液５℃においてアントラニル酸１．５８ｇを加えた。これにアイスバスで撹拌することにより常に１０℃以下に保たれた状態で、５℃の８．７ｇの水に１．７８ｇの亜硝酸ナトリウムを加えた溶液を加えた。これに更に１５分撹拌後、表面積が３２０ｍ２／ｇでＤＢＰ吸油量が１２０ｍｌ／１００ｇのカーボンブラック２０ｇを混合した状態のまま加え、更に１５分撹拌した。得られたスラリーを濾紙（商品名：東洋濾紙Ｎｏ．２；アドバンティス社製）で濾紙し、濾紙した顔料粒子を十分に水洗し、１１０℃のオーブンで乾燥させ、更にこの顔料に水を足して顔料濃度１０重量％の顔料水溶液を作製した。以上の方法によりカーボンブラックの表面に下記化学式に示す基を導入した。
【０１０８】
【化５】
2006348304.tif 000006
【０１０９】
顔料分散体３
上記で調製した顔料分散体２に、ｐＨが４．５程度となるように硫酸を添加して、カーボンブラックの表面に結合しているカルボキシル基をＨ型とした。その後遠心分離にかけ（５０００ｒｐｍ、５分間）、沈殿部分を取り出し純水に再度分散させた。この遠心分離処理を３回繰り返すことでカーボンを水洗した。更にこの分散液にＮＨ４ＯＨを添加してｐＨ８程度になる様に調整した。以上の処理によってカーボン表面に結合してなるカルボキシル基のカウンターイオンをＮａ＋からＮＨ４＋へと置換した。そして係る自己分散型カーボンブラックを含む顔料分散体を顔料分散体３とした。
【０１１０】
顔料分散体４
以下の方法によって表面に−ＣＯＯＮａ基を導入したカーボンブラックを調製
した。
【０１１１】
酸性カーボンブラック（商品名：ＭＡ−７７（ｐＨ３．０）；三菱化成（株）社製）３００ｇを水１０００ｍｌによく混合した後、これに次亜塩素酸ソーダ（有効塩素濃度１２％）４５０ｇを滴下して、１００〜１０５℃で１０時間撹拌した。得られたスラリーを濾紙（商品名：東洋濾紙Ｎｏ．２：アドバンティス社製）を用いて濾過し、濾取した顔料粒子を十分に水洗した。この顔料ウエットケーキを水３０００ｍｌに再分散し、電導度０．２μｓまで逆浸透膜で脱塩した。更にこの顔料分散液（ｐＨ＝８〜１０）を顔料濃度１０重量％となるまで濃縮し、表面に−ＣＯＯＮａ基を導入したカーボンブラックを得た。
【０１１２】
次に上記の各顔料分散体を用いてブラックインク１〜４を下記の方法にて調整した。
【０１１３】
（ブラックインク１）
以下の成分を混合し、十分撹拌して溶解後、ポアサイズ３μｍのミクロフィルター（富士フィルム製）にて加圧濾過してブラックインクを調製した。
・顔料分散体１：３０部
・硫酸カリウム：１部
・トリメチロールプロパン：６部
・グリセリン：６部
・ジエチレングリコール：６部
・アセチレングリコールエチレンオキサイド付加物：０．２部
（商品名：アセチレノールＥＨ；川研ファインケミカル（株）社製）
・水：５０．８部
（ブラックインク２）
以下の成分を用いて、ブラックインク１と同様にしてブラックインクを調製した。
・顔料分散体２：３０部
・塩化カリウム：０．５部
・トリメチロールプロパン：６部
・アセチレングリコールエチレンオキサイド付加物：０．１５部
（商品名：アセチレノールＥＨ；川研ファインケミカル（株）社製）
・グリセリン：５部
・エチレングリコール：５部
・水：５３．３５部
（ブラックインク３）
以下の成分を用いてブラックインク１と同様にしてブラックインクを調製した。
・顔料分散体３：３０部
・安息香酸アンモニウム：１部
・トリメチロールプロパン：６部
・アセチレングリコールオキサイド付加物：０．１５部
（商品名：アセチレノールＥＨ；川研ファインケミカル（株）社製）
・グリセリン：５部
・ジエチレングリコール：５部
・水：５２．８５部
（ブラックインク４）
以下の成分を混合し、十分撹拌して溶解後、ポアサイズ３．０μｍのミクロフィルター（富士フィルム製）にて加圧濾過してブラックインクを調製した。
・顔料分散体４：３０部
・アセチレングリコールエチレンオキサイド付加物：０．１５部
（商品名：アセチレノールＥＨ；川研ファインケミカル（株）社製）
・グリセリン：５部
・ジエチレングリコール：５部
・トリメチロールプロパン：６部
・水：５３．８５部
この様にして得たブラックインク１〜４の主な特徴を下記第１表に示す。
【０１１４】
【表１】
2006348304.tif 000007
【０１１５】
上記のブラックインク１〜４の各々を、記録信号に応じた熱エネルギーをインクに付与することによりインクを吐出させるオンデンマンド型マルチ記録ヘッドを有するインクジェット記録装置（商品名：ＢＪＣ−４０００；キヤノン（株）社製）を用いて下記評価を行った。その結果を下記第２表に示す。
【０１１６】
１）文字品位
上記各インクを上記インクジェット記録装置を用い、インクの浸透性の異なる下記の５種類のコピー用普通紙Ａ，Ｂ，Ｃ，Ｄ，Ｅに文字印字を行い、その時の文字の滲みを下記の基準で評価した。
Ａ：キヤノン（株）社製ＰＰＣ用紙ＮＳＫ
Ｂ：キヤノン（株）社製ＰＰＣ用紙ＮＤＫ
Ｃ：ゼロックス（株）社製ＰＰＣ用紙４０２４
Ｄ：フォックスリバー社製ＰＰＣ用紙プローバーボンド
Ｅ：ノイジドラ社製キヤノン用ＰＰＣ用紙
○；５紙とも滲みがほとんどない。
△；多少滲む紙がみられる。
×；５紙とも滲む。
【０１１７】
２）印字濃度
上記各インクを上記インクジェット記録装置を用い、コピー用普通紙Ａ，Ｂ，Ｃ，Ｄ，Ｅに印字を行いその時の印字濃度を、マクベス製印字濃度測定器を用い測定し、下記の基準で評価した。
○；コピー用普通紙Ａ，Ｂ，Ｃ，Ｄ，Ｅの印字濃度の差が最高と最低で０．１未満。
×；コピー用普通紙Ａ，Ｂ，Ｃ，Ｄ，Ｅの印字濃度の差が最高と最低で０．１以上。
【０１１８】
３）耐水性
上記各インクを上記インクジェット記録装置を用い、コピー用普通紙Ａ，Ｂ，Ｃ，Ｄ，Ｅの各々に上記１）と同様にして印字を行い、印字から所定の時間経過した後に、印字した記録媒体を流水につけ地汚れの状態を目視にて観察し、その結果を下記の基準で評価した。
◎：コピー用普通紙Ａ、Ｂ、Ｃ、Ｄ、Ｅ共に印字後１時間以内で地汚れが目立たなくなる。
○：コピー用普通紙Ａ、Ｂ、Ｃ、Ｄ、Ｅ共に印字後１日以内に地汚れが目立たなくなる。
×：印字から１日以上経過した後にも地汚れの目立つ紙がある。
【０１１９】
４）間欠吐出性
上記各インクを上記インクジェット記録装置を用い、コピー用普通紙Ａに縦線印字し、その後ノズルからのインクの予備吐出、吸引等を行うことなく、３０秒後に再度縦線を印字し、得られた２本の縦線の差異を下記の基準で判定した。
◎：両者の差異がルーペで見ても分からない。
○：両者の差異が目視では分からない。
△：両者の差異が目視で分かるものの、実用上は問題とはならない。
【０１２０】
【表２】
2006348304.tif 000008
【０１２１】
上記第２表の結果から分かる様に、本発明の第１の実施態様にかかるインクは、例えばインクジェット記録方法によって記録を行った場合の文字品位および印字濃度が高く、これらの結果の紙種依存性が少ない。
【０１２２】
また自己分散型カーボンブラックの親水性基のカウンターイオンをアンモニウム塩とするとともにインク中の塩として安息香酸アンモニウムを用いたブラックインク３は耐水性において特に優れた効果を示した。
【０１２３】
実験例Ｉ−（２）
第１の実施態様にかかるインクを用いたインクセットの評価
（ブラックインク１）
上記実験例Ｉ−（１）のブラックインク１と同様にして調製したブラックインクを用意した。
【０１２４】
（ブラックインク２）
上記実験例Ｉ−（１）のブラックインク２と同様にして調製したブラックインクを用意した。
【０１２５】
（ブラックインク３）
上記実験例Ｉ−（１）のブラックインク３と同様にして調製したブラックインクを用意した。
【０１２６】
（ブラックインク５）
以下の成分を用いてブラックインク１と同様にしてブラックインク５を調製した。
・上記実験例Ｉ−（１）で調製した顔料分散体３：３０部
・アセチレングリコールエチレンオキサイド付加物：０．１５部
（商品名：アセチレノールＥＨ：川研ファインケミカル（株）社製）
・トリメチロールプロパン：６部
・グリセリン：５部
・ジエチレングリコール：５部
・水：５３．８５部
（ブラックインク６）
顔料分散体５の調製
以下の方法で顔料分散体５を作製した。
【０１２７】
まず以下の成分を混合し、ウォーターバスで７０℃に加温し、樹脂分を完全に溶解させた。
・スチレン−アクリル酸−アクリル酸ブチル共重合体：３部
（酸価６０、重量平均分子量１３０００）
・１，３−ビス−（β−ヒドロエキシエチル）尿素：０．５
・イオン交換水：７２．５部
・ジエチレングリコール：５部
次いで、上記混合物にカーボンブラック（商品名：カラーブラック（Ｃｏｌｏｒ  Ｂｌａｃｋ）Ｓ１７０；テグサ社製）１４部、イソプロピルアルコール５部を加え、３０分間プレミキシングを行った後、下記の条件で分散処理を行った。
分散機  サンドグラインダー（五十嵐機械社製）
粉砕メディア  １ｍｍ径ジルコニウムビーズ
粉砕メディアの充填率  ５０％（体積）
粉砕時間  ３時間
分散処理後、更に遠心分離処理（１２０００ｒｐｍ、２０分間）を行い、粗大粒子を除去して顔料分散体５を得た。
【０１２８】
次に下記の成分を用いて上記ブラックインク１と同様にしてブラックインク６を調製した。
・顔料分散体５：３０部
・アセチレングリコールエチレンオキサイド付加物：０．１５部
（商品名：アセチレノールＥＨ；川研ファインケミカル（株）社製）
・エチルアルコール：６部
・２−メチルピロリドン：６部
・水：５７．８５部
（イエローインク１）
以下の成分を混合し、十分撹拌して溶解後、ポアサイズ３．０μｍのミクロフィルター（富士フィルム製）にて加圧濾過し、イエローインク１を調製した。
・アセチレングリコールエチレンオキサイド付加物：１部
（商品名：アセチレノールＥＨ川研ファインケミカル（株）社製；）
・ジエチレングリコール：１０部
・グリセリン：５部
・ＣＩダイレクトイエロー８６：３部
・水：８１部
（マゼンタインク１）
以下の成分を用いて上記イエローインク１と同様にしてマゼンタインク１を調製した。
・アセチレングリコールエチレンオキサイド付加物：１部
（商品名：アセチレノールＥＨ；川研ファインケミカル（株）社製）
・チオジグリコール：２０部
・ＣＩアシッドレッド３５：３部
・水：７６部
（シアンインク１）
以下の成分を用いて上記イエローインク１と同様にしてシアンインク１を調製した。
・アセチレングリコールエチレンオキサイド付加物：１部
（商品名：アセチレノールＥＨ川研ファインケミカル（株）社製；）
・ジエチレングリコール：３５部
・ＣＩアシッドブルー９：３部
・水：６１部
【０１２９】
実施例１
上記で調製したインクを下記の様に組合せてインクセットを作製した。
・ブラックインク１
・イエローインク１
・マゼンタインク１
・シアンインク１
【０１３０】
実施例２
上記で調製したインクを下記の様に組合せてインクセットを作製した。
・ブラックインク２
・イエローインク１
・マゼンタインク１
・シアンインク１
【０１３１】
実施例３
上記で調製したインクを下記の様に組合せてインクセットを作製した。
・ブラックインク３
・イエローインク１
・マゼンタインク１
・シアンインク１
【０１３２】
比較例１
上記で調製したインクを下記の様に組合せてインクセットを作製した。
・ブラックインク５
・イエローインク１
・マゼンタインク１
・シアンインク１
【０１３３】
比較例２
上記で調製したインクを下記の様に組合せてインクセットを作製した。
・ブラックインク６
・イエローインク１
・マゼンタインク１
・シアンインク１
【０１３４】
下記第３表に上記実施例１〜３および比較例１、２のインクセットを構成する各々のブラックインクの主たる構成を示す。
【０１３５】
【表３】
2006348304.tif 000009
【０１３６】
上記実施例１〜３および比較例１、２のインクセットを用いて、記録信号に応じた熱エネルギーをインクに付与することによりインクを吐出させるオンデマンド型マルチ記録ヘッドを有するインクジェット記録装置（商品名：ＢＪＣ４０００；キヤノン（株）社製）を用いて前記と同様の５種類のコピー用普通紙Ａ〜Ｅに記録を行った。この記録結果を下記の様に評価した。その結果を下記第４表に示す。
【０１３７】
１）ブリーディング
印字画像は１０ｃｍ四方の正方形内を、５×５のマス目（１マスのサイズ：２ｃｍ×２ｃｍ）で仕切り、ブラックインクと各カラーインクで交互にベタ印字したものにより、ブラック印字部とカラー印字部との境界のブリーディングを以下の基準にて評価した。
○：２色間の境界線が鮮明で、境界部に滲みや混色が見られない。
△：２色間の境界線が存在することが明らかであるが、一部の紙で境界部に多少の滲みや混色が見られる。
×：２色間の境界線の識別不能である。
【０１３８】
【表４】
2006348304.tif 000010
【０１３９】
以上の結果から明らかなように実施態様１にかかるインクを用いたインクセットによってブリーディングの無い、或いは少ないカラー画像を記録することができる。
【０１４０】
顔料分散体６
表面積が２３０ｍ２／ｇでＤＢＰ吸油量が７０ｍｌ／１００ｇのカーボンブラック１０ｇと３−アミノ−Ｎ−エチルピリジニウムブロマイド３．０６ｇを水７２ｇによく混合した後、これに硝酸１．６２ｇを滴下して７０℃に撹拌した。ここに更に数分後、５ｇの水に１．０７ｇの亜硝酸ナトリウムを溶かした溶液を加え、更に１時間攪拌した。得られたスラリーを濾紙（商品名：東洋濾紙Ｎｏ．２；アドバンティス社製）で濾過し、顔料粒子を十分に水洗し、１１０℃のオーブンで乾燥させ、更にこの顔料に水を足して顔料濃度１０重量％の顔料水溶液を作製した。以上の方法によりカーボンブラックの表面に下記化学式に示す基を導入した。
【０１４１】
【化６】
2006348304.tif 000011
【０１４２】
（ブラックインク７）
次いで、上記顔料分散体６および下記の成分を混合し、十分攪拌して溶解後、ポアサイズ３．０μｍのミクロフィルター（富士フィルム製）にて加圧濾過してブラックインク７を調製した。
・顔料分散体６：３０部
・硫酸アンモニウム：２部
・トリメチロールプロパン：６部
・テトラデシル硫酸ナトリウム：０．１部
・グリセリン：６部
・チオヂグリコール：６部
・水：４９．９部
この様にして得たブラックインク７の主な特徴を下記に示す。
【０１４３】
【表５】
2006348304.tif 000012
【０１４４】
上記ブラックインク７による文字品位、印字濃度、および耐水性について、前記ブラックインク１〜４と同じ方法、および同じ基準にて評価したところ、何れも○であった。
【０１４５】
実験例ＩＩ−（１）（第２の実施態様にかかるインクの評価）
（ブラックインク８）
以下の成分を混合し、十分攪拌して溶解後、ポアサイズ３μｍのミクロフィルター（富士フィルム製）にて加圧濾過しブラックインクを調製した。
・顔料分散体１：３０部
・硫酸カリウム：１部
・ドデシルベンゼンスルホン酸ナトリウム：０．１部
・トリメチロールプロパン：６部
・グリセリン：６部
・ジエチレングリコール：６部
・アセチレングリコールエチレンオキサイド付加物：０．２部
（商品名：アセチレノールＥＨ；川研ファインケミカル（株）社製）
・水；５０．７部
（ブラックインク９）
以下の成分を用いて上記ブラックインク８と同様にしてブラックインクを調製した。
・顔料分散体２：３０部
・塩化カリウム：０．５部
・ドデシルベンゼンスルホン酸ナトリウム：０．１５部
・トリメチロールプロパン：６部
・アセチレングリコールエチレンオキサイド付加物：０．１５部
（商品名：アセチレノールＥＨ；川研ファインケミカル（株）社製）
・グリセリン：５部
・エチレングリコール：５部
・水：５３．２部
（ブラックインク１０）
以下の成分を用いて上記ブラックインク８と同様にしてブラックインクを調製した。
・顔料分散体２：３０部
・硫酸アンモニウム：２部
・ドデシルベンゼンスルホン酸ナトリウム：０．１部
・トリメチロールプロパン：６部
・テトラデシル硫酸ナトリウム：０．１部
・グリセリン：６部
・チオジグリコール：６部
・水：４９．８部
（ブラックインク１１）
以下の成分を用いて上記ブラックインク８と同様にしてブラックインクを調製した。
・顔料分散体３：３０部
・安息香酸アンモニウム：１部
・ドデシルベンゼンスルホン酸ナトリウム：０．１５部
・トリメチロールプロパン：６部
・アセチレングリコールエチレンオキサイド付加物：０．１５部
（商品名：アセチレノールＥＨ；川研ファインケミカル（株）社製）
・グリセリン：５部
・エチレングリコール：５部
・水：５２．７部
上記したブラックインク８〜１１の主な特徴を下記第５表に示す。
【０１４６】
【表６】
2006348304.tif 000013
【０１４７】
上記したブラックインク８〜１１の各々の保存安定性について評価した。即ち１００ｍｌ容のガラス容器（ショット社製）を４つ用意し、その各々に上記ブラックインク８〜１１を１００ｍｌづつ入れ、６０℃で１ケ月間放置し、放置前後でのインク粘度変化の有無を観察した。その結果を下記第６表に示す。なお評価基準は、以下の通りである。
○：放置前後でインク粘度の変化が殆ど無い。
×：放置前後でインク粘度の変化が認められる。
【０１４８】
【表７】
2006348304.tif 000014
【０１４９】
実験例ＩＩ−（２）（第２の実施態様にかかるインクを用いたインクセットの評価）
（ブラックインク８）
上記実験例ＩＩ−（１）のブラックインク８と同様に調製したブラックインクを用意した。
【０１５０】
（ブラックインク９）
上記実験例ＩＩ−（１）のブラックインク９と同様に調製したブラックインクを用意した。
【０１５１】
（ブラックインク１０）
上記実験例ＩＩ−（１）のブラックインク１０と同様に調製したブラックインクを用意した。
【０１５２】
（ブラックインク１１）
上記実験例ＩＩ−（１）のブラックインク１１と同様に調製したブラックインクを用意した。
【０１５３】
（イエローインク１）
上記実験例Ｉ−（２）のイエローインク１と同様に調製したイエローインク１を用意した。
【０１５４】
（マゼンタインク１）
上記実験例Ｉ−（２）のマゼンタインク１と同様に調製したマゼンタインク１を用意した。
【０１５５】
（シアンインク１）
上記実験例Ｉ−（２）のシアンインク１と同様に調製したシアンインク１を用意した。
【０１５６】
実施例４
上記で用意した各インクを下記の様に組合せてインクセットを作製した。
・ブラックインク８
・イエローインク１
・マゼンタインク１
・シアンインク１
【０１５７】
実施例５
・ブラックインク９
・イエローインク１
・マゼンタインク１
・シアンインク１
【０１５８】
実施例６
・ブラックインク１０
・イエローインク１
・マゼンタインク１
・シアンインク１
【０１５９】
実施例７
・ブラックインク１１
・イエローインク１
・マゼンタインク１
・シアンインク１
【０１６０】
上記実施例４〜７のインクセットについて、前記実験例Ｉ−（２）と同様にしてブリーディングの評価を行った。その結果を下記第７表に示す。
【０１６１】
【表８】
2006348304.tif 000015
【０１６２】
実験例ＩＩＩ−（１）（第３の実施態様にかかるインクの評価）
（ブラックインク１２）
以下の成分を混合し十分攪拌して溶解後、水酸化カリウムでｐＨ１０．５に調整した。その後ポアサイズ３μｍのミクロフィルター（富士フィルム製）にて加圧濾過しブラックインクを調製した。
・実験例Ｉ−（１）で調製した顔料分散体１：３０部
・硫酸カリウム：１部
・トリメチロールプロパン：６部
・グリセリン：６部
・ジエチレングリコール：６部
・アセチレングリコールエチレンオキサイド付加物：０．２部
（商品名：アセチレノールＥＨ；川研ファインケミカル（株）社製）
・水：５０．８部
（ブラックインク１３）
下記の成分を用いてブラックインク１２と同様にしてブラックインクを調製した。なおｐＨはアンモニアを用いて１１に調整した。
・実験例Ｉ−（１）で調製した顔料分散体２：３０部
・塩化カリウム：０．５部
・トリメチロールプロパン：６部
・アセチレングリコールエチレンオキサイド付加物：０．１５部
（商品名：アセチレノールＥＨ；川研ファインケミカル（株）社製）
・グリセリン：５部
・エチレングリコール：５部
・水：５３．３５部
（ブラックインク１４）
下記の成分を用いてブラックインク１２と同様にしてブラックインクを調製した。なおｐＨは水酸化リチウムを用いて１１に調整した。
・実験例Ｉ−（１）で調製した顔料分散体２：３０部
・硫酸アンモニウム：２部
・トリメチロールプロパン：６部
・テトラデシル硫酸ナトリウム：０．１部
・グリセリン：６部
・チオジグリコール：６部
・水：４９．９部
（ブラックインク１５）
下記の成分を用いてブラックインク１２と同様にしてブラックインクを調製した。なおｐＨはアンモニアを用いて１１に調整した。
・実験例Ｉ−（１）で調製した顔料分散体３：３０部
・安息香酸アンモニウム：１部
・トリメチロールプロパン：６部
・アセチレングリコールエチレンオキサイド付加物：０．１５部
（商品名：アセチレノールＥＨ；川研ファインケミカル（株）社製）
・グリセリン：５部
・エチレングリコール：５部
・水：５２．８５部
こうして得たブラックインク１２〜１５の主な特徴を下記第８表に示す。
【０１６３】
【表９】
2006348304.tif 000016
【０１６４】
上記したブラックインク１２〜１５の各々の保存安定性について評価した。即ち１００ｍｌ容のガラス容器（ショット社製）を４つ用意し、その各々に上記ブラックインク１１〜１３を１００ｍｌづつ入れ、放置前後でのインク粘度変化の有無を観察した。その結果を下記第９表に示す。なお評価基準は以下の通りである。
○：放置前後でインク粘度の変化が殆ど無い。
×：放置前後でインク粘度の変化が大きい。
【０１６５】
【表１０】
2006348304.tif 000017
【０１６６】
実験例ＩＩＩ−（２）
（ブラックインク１２）
実験例ＩＩＩ−（１）のブラックインク１２と同様に調製したブラックインクを用意した。
【０１６７】
（ブラックインク１３）
実験例ＩＩＩ−（１）のブラックインク１３と同様に調製したブラックインクを用意した。
【０１６８】
（ブラックインク１４）
実験例ＩＩＩ−（１）のブラックインク１４と同様に調製したブラックインクを用意した。
【０１６９】
（ブラックインク１５）
実験例ＩＩＩ−（１）のブラックイク１５と同様に調製したブラックインクを用意した。
【０１７０】
（ブラックインク１６）
下記の成分を混合し、水酸化カリウムでｐＨを１１に調製した後、ポアサイズ３μｍのミクロフィルター（富士フィルム製）にて加圧濾過し、ブラックインクを調製した。
・実験例Ｉ−（２）の顔料分散体５：３０部
・アセチレングリコールエチレンオキサイド付加物：０．１５部
（商品名：アセチレノールＥＨ；川研ファインケミカル（株）社製）
・エチルアルコール：６部
・２−メチルピロリドン：６部
・水：５７．８５部
（イエローインク１）
上記実験例Ｉ−（２）のイエローインク１と同様に調製したイエローインク１を用意した。
【０１７１】
（マゼンタインク１）
上記実験例Ｉ−（２）のマゼンタインク１と同様に調製したマゼンタインク１を用意した。
【０１７２】
（シアンインク１）
上記実験例Ｉ−（２）のシアンインク１と同様に調製したシアンインク１を用意した。
【０１７３】
実施例８
上記で用意した各インクを下記の様に組合せてインクセットを作製した。
・ブラックインク１２
・イエローインク１
・マゼンタインク１
・シアンインク１
【０１７４】
実施例９
上記で用意した各インクを下記の様に組合せてインクセットを作製した。
・ブラックインク１３
・イエローインク１
・マゼンタインク１
・シアンインク１
【０１７５】
実施例１０
上記で用意した各インクを下記の様に組合せてインクセットを作製した。
・ブラックインク１４
・イエローインク１
・マゼンタインク１
・シアンインク１
【０１７６】
実施例１１
上記で用意した各インクを下記の様に組合せてインクセットを作製した。
・ブラックインク１５
・イエローインク１
・マゼンタインク１
・シアンインク１
【０１７７】
比較例３
・ブラックインク１６
・イエローインク１
・マゼンタインク１
・シアンインク１
【０１７８】
上記実施例８〜１１、及び比較例３のインクセットを構成するブラックインク
の主な特徴を下記第１０表に示す。
【０１７９】
【表１１】
2006348304.tif 000018
【０１８０】
上記実施例８〜１１、及び比較例３のインクセットについて、前記実験例Ｉ−（２）と同様にしてブリーディングの評価を行った。その結果を下記第１１表に示す。
【０１８１】
【表１２】
2006348304.tif 000019
【０１８２】
実験例ＩＶ−（１）（第４の実施態様にかかるインクの評価）
（ブラックインク１７）
以下の成分を用いて、先に作製したブラックインクと同様の方法に従ってブラックインクを調製した。
・実験例Ｉ−（１）の顔料分散体１：３０部
・硫酸カリウム：１部
・亜硫酸ナトリウム：０．３部
・トリメチロールプロパン：６部
・グリセリン：６部
・ジエチレングリコール：６部
・アセチレングリコールエチレンオキサイド付加物：０．２部
（商品名：アセチレノールＥＨ；川研ファインケミカル（株）社製）
・水：５０．５部
（ブラックインク１８）
以下の成分を用いて、先に作製したブラックインクと同様の方法に従ってブラックインクを調製した。
・実験例Ｉ−（１）の顔料分散体２：３０部
・塩化カリウム：０．５部
・アスコルビン酸ナトリウム：０．１５部
・トリメチロールプロパン：６部
・グリセリン：５部
・エチレングリコール：５部
・アセチレングリコールエチレンオキサイド付加物：０．１５部
（商品名：アセチレノールＥＨ；川研ファインケミカル（株）社製）
・水：５３．２部
（ブラックインク１９）
以下の成分を用いて、先に作製したブラックインクと同様の方法に従ってブラックインクを調製した。
・実験例Ｉ−（１）の顔料分散体２：３０部
・硫酸アンモニウム：２部
・亜硫酸ナトリウム：０．１部
・トリメチロールプロパン：６部
・テトラデシル硫酸ナトリウム：０．１部
・グリセリン：６部
・チオジグリコール：６部
・水：４９．８部
（ブラックインク２０）
以下の成分を用いて、先に作製したブラックインクと同様の方法に従ってブラックインクを調製した。
・実験例Ｉ−（１）の顔料分散体３：３０部
・安息香酸アンモニウム：１部
・アスコルビン酸ナトリウム：０．１５部
・トリメチロールプロパン：６部
・グリセリン：５部
・エチレングリコール：５部
・アセチレングリコールエチレンオキサイド付加物：０．１５部
（商品名：アセチレノールＥＨ；川研ファインケミカル（株）社製）
・水：５２．７部
【０１８３】
こうして得たブラックインク１７〜２０の各々の特徴を下記第１２表に示す。
【０１８４】
【表１３】
2006348304.tif 000020
【０１８５】
上記ブラックインク１７〜２０について、実験例ＩＩ−（１）と同様にして保存安定性を評価した。その結果を下記第１３表に示す。
【０１８６】
【表１４】
2006348304.tif 000021
【０１８７】
実験例ＩＶ−（２）（第４の実施態様のインクを用いたインクセットの評価）
（ブラックインク１７）
実験例ＩＶ−（１）のブラックインク１７と同様に調製したブラックインクを用意した。
【０１８８】
（ブラックインク１８）
実験例ＩＶ−（１）のブラックインク１８と同様に調製したブラックインクを用意した。
【０１８９】
（ブラックインク１９）
実験例ＩＶ−（１）のブラックインク１９と同様に調製したブラックインクを用意した。
【０１９０】
（ブラックインク２０）
実験例ＩＶ−（１）のブラックインク２０と同様に調製したブラックインクを用意した。
【０１９１】
（イエローインク１）
上記実験例Ｉ−（２）のイエローインク１と同様に調製したイエローインク１を用意した。
【０１９２】
（マゼンタインク１）
上記実験例Ｉ−（２）のマゼンタインク１と同様に調製したマゼンタインク１を用意した。
【０１９３】
（シアンインク１）
上記実験例Ｉ−（２）のシアンインク１と同様に調製したシアンインク１を用意した。
【０１９４】
実施例１２
上記で用意した各インクを下記の様に組合せてインクセットを作製した。
・ブラックインク１７
・イエローインク１
・マゼンタインク１
・シアンインク１
【０１９５】
実施例１３
上記で用意した各インクを下記の様に組合せてインクセットを作製した。
・ブラックインク１８
・イエローインク１
・マゼンタインク１
・シアンインク１
【０１９６】
実施例１４
上記で用意した各インクを下記の様に組合せてインクセットを作製した。
・ブラックインク１９
・イエローインク１
・マゼンタインク１
・シアンインク１
【０１９７】
実施例１５
上記で用意した各インクを下記の様に組合せてインクセットを作製した。
・ブラックインク２０
・イエローインク１
・マゼンタインク１
・シアンインク１
【０１９８】
上記実施例１２〜１５のインクセットについて、前記実験例Ｉ−（２）と同様にしてブリーディングについて評価した。その結果を下記第１４表に示す。
【０１９９】
【表１５】
2006348304.tif 000022
【０２００】
実験例Ｖ−（１）（第５の実施態様のインクの評価）
（ブラックインク２１）
以下の成分を用いて、先に作製したブラックインクと同様の方法に従ってブラックインクを調製した。
・実験例Ｉ−（１）の顔料分散体１：３０部
・硫酸カリウム：１部
・トリメチロールプロパン：６部
・グリセリン：６部
・ジエチレングリコール：６部
・アセチレングリコールエチレンオキサイド付加物：０．２部
（商品名：アセチレノールＥＨ；川研ファインケミカル（株）社製）
・アルギン酸ナトリウム：０．１部
・水：５０．７部
（ブラックインク２２）
以下の成分を用いて、先に作製したブラックインクと同様の方法に従ってブラックインクを調製した。
・実験例Ｉ−（１）の顔料分散体２：３０部
・塩化カリウム：０．５部
・トリメチロールプロパン：６部
・グリセリン：５部
・エチレングリコール：５部
・アセチレングリコールエチレンオキサイド付加物：０．１５部
（商品名：アセチレノールＥＨ；川研ファインケミカル（株）社製）
・ポリアクリル酸ナトリウム：０．１部
・水：５３．２５部
（ブラックインク２３）
以下の成分を用いて、先に作製したブラックインクと同様の方法に従ってブラックインクを調製した。
・実験例Ｉ−（１）の顔料分散体３：３０部
・安息香酸アンモニウム：１部
・トリメチロールプロパン：６部
・グリセリン：５部
・エチレングリコール：５部
・アセチレングリコールエチレンオキサイド付加物：０．１５部
（商品名：アセチレノールＥＨ；川研ファインケミカル（株）社製）
・ポリアクリル酸ナトリウム：０．１部
・水：５２．７５部
（ブラックインク２４）
以下の成分を用いて、先に作製したブラックインクと同様の方法に従ってブラックインクを調製した。
・実験例Ｉ−（２）の顔料分散体６：３０部
・硫酸アンモニウム：２部
・トリメチロールプロパン：６部
・アルギン酸ナトリウム：０．１部
・グリセリン：６部
・チオジグリコール：６部
・水：４９．９部
こうして得たブラックインク２１〜２４の主な特徴を下記第１５表に示す。
【０２０１】
【表１６】
2006348304.tif 000023
【０２０２】
上記ブラックインク２１〜２４各々を、記録信号に応じた熱エネルギーをインクに付与することによりインクを吐出させるオンデマンド型マルチ記録ヘッドを有するインクジェット記録装置（商品名：ＢＪＣ−４０００；キヤノン（株）社製）を用いて下記評価を行った。その結果を下記第１６表に示す。
【０２０３】
１）文字品位
上記各インクを上記インクジェット記録装置を用い、前記５種類のコピー用普通紙Ａ，Ｂ，Ｃ，Ｄ，Ｅに文字印字を行い、その時の文字の滲みを下記の基準で評価した。
○；５紙とも滲みがほとんどない。
△；多少滲む紙がみられる。
×；５紙とも滲む。
【０２０４】
２）印字濃度
上記各インクを上記インクジェット記録装置を用い、前記５種類のコピー用普通紙Ａ，Ｂ，Ｃ，Ｄ，Ｅに印字を行いその時の印字濃度を、マクベス製印字濃度測定器を用い測定し、下記の基準で評価した。
○；コピー用普通紙Ａ，Ｂ，Ｃ，Ｄ，Ｅの印字濃度の差が最高と最低で０．１未満。
×；コピー用普通紙Ａ，Ｂ，Ｃ，Ｄ，Ｅの印字濃度の差が最高と最低で０．１以上。
【０２０５】
３）耐擦過性
上記各インクを上記インクジェット記録装置を用い、前記５種類のコピー用普通紙Ａ，Ｂ，Ｃ，Ｄ，Ｅに印字を行い１日放置したのち、荷重４０ｇ／ｃｍ２の分銅を用いて擦過性試験を行い、下記の基準で評価した。
○：全ての紙で汚れが目立たない。
△：一部の紙で汚れが目立つ。
×：全ての紙で汚れが目立つ。
【０２０６】
４）耐水性
上記各インクを上記インクジェット記録装置を用い、前記５種類のコピー用普通紙Ａ，Ｂ，Ｃ，Ｄ，Ｅに上記１）と同様にして印字を行い、印字から所定の時間経過した後に、印字した記録媒体を流水につけて地汚れの状態を目視にて観察し、その結果を下記の基準で評価した。
◎：コピー用普通紙Ａ、Ｂ、Ｃ、Ｄ、Ｅ共に印字後１時間以内に地汚れが目立たなくなる。
○：コピー用普通紙Ａ、Ｂ、Ｃ、Ｄ、Ｅ共に印字後１日以内に地汚れが目立たなくなる。
×：印字から１日以上経過した後にも地汚れの目立つ紙がある。
【０２０７】
【表１７】
2006348304.tif 000024
【０２０８】
実験例Ｖ−（２）（第５の実施態様のインクを用いたインクセットの評価）
（ブラックインク２１）
実験例Ｖ−（１）のブラックインク２１と同様に調製したブラックインクを用意した。
【０２０９】
（ブラックインク２２）
実験例Ｖ−（１）のブラックインク２２と同様に調製したブラックインクを用意した。
【０２１０】
（ブラックインク２３）
実験例Ｖ−（１）のブラックインク１８と同様に調製したブラックインクを用意した。
【０２１１】
実験例Ｖ−（１）のブラックインク２３と同様に調製したブラックインクを用意した。
【０２１２】
（ブラックインク２５）
以下の成分を用いて、先に作製したブラックインクと同様の方法に従ってブラックインクを調製した。
・実験例Ｉ−（１）の顔料分散体２：３０部
・硫酸アンモニウム：２部
・トリメチロールプロパン：６部
・アルギン酸ナトリウム：０．１部
・グリセリン：６部
・チオジグリコール：６部
・水：４９．９部
（イエローインク１）
上記実験例Ｉ−（２）のイエローインク１と同様に調製したイエローインクを
（マゼンタインク１）
上記実験例Ｉ−（２）のマゼンタインク１と同様に調製したマゼンタインクを用意した。
【０２１３】
（シアンインク１）
上記実験例Ｉ−（２）のシアンインク１と同様に調製したシアンインクを用意した。
【０２１４】
上記で用意した各インクを下記の様に組合せてインクセットを作製した。
・ブラックインク２１
・イエローインク１
・マゼンタインク１
・シアンインク１
【０２１５】
実施例１７
上記で用意した各インクを下記の様に組合せてインクセットを作製した。
・ブラックインク２２
・イエローインク１
・マゼンタインク１
・シアンインク１
【０２１６】
実施例１８
上記で用意した各インクを下記の様に組合せてインクセットを作製した。
・ブラックインク２３
・イエローインク１
・マゼンタインク１
・シアンインク１
【０２１７】
実施例１９
上記で用意した各インクを下記の様に組合せてインクセットを作製した。
・ブラックインク２５
・イエローインク１
・マゼンタインク１
・シアンインク１
【０２１８】
比較例４
実験例Ｉ−（２）の比較例２に用いたものと同様のインクセットを用意した。
【０２１９】
上記実施例１６〜１９、及び比較例４のインクセットに用いるブラックインク
の主な特徴を下記第１７表に示す。
【０２２０】
【表１８】
2006348304.tif 000025
【０２２１】
上記実施例１６〜１９、及び比較例４のインクセットについて、前記実験例Ｉ−（２）に記載したのと同様にしてブリーディングの評価を行った。また擦過性についても前記実験例Ｖ−（１）と同様にして評価した。その結果を下記第１８表に示す。
【０２２２】
【表１９】
2006348304.tif 000026
【図面の簡単な説明】
【０２２３】
【図１】インクジェット記録装置のヘッドの一実施態様を示す縦断面図である。
【図２】図１のＡＢ線断面図である。
【図３】マルチヘッドの概略説明図である。
【図４】インクジェット記録装置の一実施態様を示す概略斜視図である。
【図５】インクカートリッジの一実施態様を示す縦断面図である。
【図６】記録ユニットの一例を示す斜視図である。
【図７】インクジェット記録ヘッドの別の構成例を示す概略斜視図である。
【図８】４つのインクカートリッジが取り付けられた記録ヘッドの概略説明図である。
【図９】４つの記録ヘッドがキャリッジ上に並べられている構成を示す概略説明図である。
【図１０】本発明の一実施態様にかかるインクのｐＨと粘度の相関を示す概略図である。
【図１１】塩を含む顔料インクを記録媒体に付与したときの固液分離の過程を示す模式図である。
【図１２】塩を含まない顔料インクを記録媒体に付与したときの固液分離の過程を示す模式図である。
【図１３】塩を含むインク及び塩を含まないインクにおける、インク中の顔料濃度と各々のインクによる印刷の光学濃度との関係を示すグラフである。
【符号の説明】
【０２２４】
１３  ヘッド
１４  インク溝
１５  発熱ヘッド
１６  保護膜
１７−１、１７−２  電極
１８  発熱抵抗体槽
１９  蓄熱層
２０  基板
２１  インク
２２  吐出オリフィス
２３  メニスカス
２４  インク滴
２５  被記録材
２６  マルチ溝
２７  ガラス板
４０  インク袋
４２  栓
４４  インク吸収体
４５  インクカートリッジ
５１  給紙部
５２  紙送りローラー
５３  排紙ローラー
６１  ブレード
６２  キャップ
６３  インク吸収体
６４  吐出回復部
６５  記録ヘッド
６６  キャリッジ
６７  ガイド軸
６８  モーター
６９  ベルト
７０  記録ユニット
７１  ヘッド部
７２  大気連通口
８０  インク流路
８１  オリフィスプレート
８２  振動板
８３  圧電素子
８４  基板
８５  吐出口
８６、８７、８８、８９  インクカートリッジ
９０、９１、９２、９３  記録ユニット
１１０１  塩を含む顔料インク
１１０３、１２０３  記録媒体
【図１】
2006348304.tif 000027
【図２】
2006348304.tif 000028
【図３】
2006348304.tif 000029
【図４】
2006348304.tif 000030
【図５】
2006348304.tif 000031
【図６】
2006348304.tif 000032
【図７】
2006348304.tif 000033
【図８】
2006348304.tif 000034
【図９】
2006348304.tif 000035
【図１０】
2006348304.tif 000036
【図１１】
2006348304.tif 000037
【図１２】
2006348304.tif 000038
【図１３】
2006348304.tif 000039